(57)【要約】  陽極と、陰極と、陽極及び陰極の間に設けられた第１の有機層と、陽極及び陰極の間に、第１の有機層に隣接して設けられた第２の有機層と、を有する発光素子であって、第１の有機層が、蛍光発光性低分子化合物を含有する層であり、第２の有機層が、架橋基を有する架橋構成単位を含む高分子化合物の架橋体を含有する層であり、高分子化合物における分子量１０００あたりの架橋基の平均数が、０．６０以上である、発光素子。【特許請求の範囲】
【請求項１】
陽極と、
陰極と、
前記陽極及び前記陰極の間に設けられた第１の有機層と、
前記陽極及び前記陰極の間に、前記第１の有機層に隣接して設けられた第２の有機層と、を有する発光素子であって、
前記第１の有機層が、蛍光発光性低分子化合物を含有する層であり、
前記蛍光発光性低分子化合物の発光スペクトルの最大ピーク波長が３８０ｎｍ以上７５０ｎｍ以下であり、
前記第２の有機層が、架橋基を有する架橋構成単位を含む高分子化合物の架橋体を含有する層であり、
前記高分子化合物を構成する各構成単位について、全構成単位の総モルに対するその構成単位のモル比Ｃとその構成単位の分子量Ｍとを乗じた値ｘ、及び、前記モル比Ｃとその構成単位が有する前記架橋基の数ｎとを乗じた値ｙを求めたとき、前記ｘの総和Ｘ１及び前記ｙの総和Ｙ１から計算される（Ｙ１×１０００）／Ｘ１の値が、０．６０以上である、発光素子。
【請求項２】
前記高分子化合物が、架橋基Ａ群から選ばれる少なくとも１種の架橋基を有する架橋構成単位を含む高分子化合物である、請求項１に記載の発光素子。
【化１】
2017170313.tif 000096
［式中、ＲＸＬは、メチレン基、酸素原子又は硫黄原子を表し、ｎＸＬは、０〜５の整数を表す。ＲＸＬが複数存在する場合、それらは同一でも異なっていてもよく、ｎＸＬが複数存在する場合、それらは同一でも異なっていてもよい。＊１は結合位置を表す。これらの架橋基は置換基を有していてもよい。］
【請求項３】
前記架橋構成単位が、式（２）で表される構成単位又は式（２’）で表される構成単位である、請求項２に記載の発光素子。
【化２】
2017170313.tif 000097
［式中、
ｎＡは０〜５の整数を表し、ｎは１又は２を表す。ｎＡが複数存在する場合、それらは同一でも異なっていてもよい。
Ａｒ３は、芳香族炭化水素基又は複素環基を表し、これらの基は置換基を有していてもよい。
ＬＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＡが複数存在する場合、それらは同一でも異なっていてもよい。
Ｘは、前記架橋基Ａ群から選ばれる架橋基を表す。Ｘが複数存在する場合、それらは同一でも異なっていてもよい。］
【化３】
2017170313.tif 000098
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ５は、芳香族炭化水素基、複素環基、又は、少なくとも１種の芳香族炭化水素環と少なくとも１種の複素環とが直接結合した基を表し、これらの基は置換基を有していてもよい。
Ａｒ４及びＡｒ６は、それぞれ独立に、アリーレン基又は２価の複素環基を表し、これらの基は置換基を有していてもよい。
Ａｒ４、Ａｒ５及びＡｒ６はそれぞれ、当該基が結合している窒素原子に結合している当該基以外の基と、直接又は酸素原子若しくは硫黄原子を介して結合して、環を形成していてもよい。
ＫＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＫＡが複数存在する場合、それらは同一でも異なっていてもよい。
Ｘ’は、前記架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、前記架橋基Ａ群から選ばれる架橋基である。］
【請求項４】
前記蛍光発光性低分子化合物が、式（Ｂ）で表される化合物である、請求項１〜３のいずれか一項に記載の発光素子。
【化４】
2017170313.tif 000099
［式中、
ｎ１Ｂは、０〜１５の整数を表す。
Ａｒ１Ｂは、芳香族炭化水素基又は芳香族複素環基を表し、これらの基は置換基を有していてもよい。該置換基が複数存在する場合、それらは同一でも異なっていてもよく、互いに結合して、それぞれが結合する原子とともに環を形成していてもよい。
Ｒ１Ｂは、アルキル基、シクロアルキル基、アルコキシ基、シクロアルコキシ基、アリール基、１価の複素環基、置換アミノ基、アルケニル基、シクロアルケニル基、アルキニル基又はシクロアルキニル基を表し、これらの基は置換基を有していてもよい。Ｒ１Ｂが複数存在する場合、同一でも異なっていてもよく、互いに結合して、それぞれが結合する炭素原子とともに環を形成していてもよい。］
【請求項５】
前記ｎ１Ｂが、１〜８の整数である、請求項４に記載の発光素子。
【請求項６】
前記Ａｒ１Ｂが、置換基を有していてもよい芳香族炭化水素基である、請求項４又は５に記載の発光素子。
【請求項７】
前記Ａｒ１Ｂが、ベンゼン環、ビフェニル環、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、インデン環、フルオランテン環、ベンゾフルオランテン環又はアセナフトフルオランテン環から、環を構成する炭素原子に直接結合する水素原子１個以上を除いてなる基（該基は置換基を有していてもよい）である、請求項６に記載の発光素子。
【請求項８】
前記Ａｒ１Ｂが、ビフェニル環、ピレン環、クリセン環、フルオランテン環又はベンゾフルオランテン環から、環を構成する炭素原子に直接結合する水素原子１個以上を除いてなる基（該基は置換基を有していてもよい）である、請求項７に記載の発光素子。
【請求項９】
前記Ｒ１Ｂが、アルキル基、シクロアルキル基、アリール基、１価の複素環基、置換アミノ基、アルケニル基又はシクロアルケニル基（これらの基は置換基を有していてもよい）である、請求項４〜８のいずれか一項に記載の発光素子。
【請求項１０】
前記Ｒ１Ｂが、アリール基、置換アミノ基又はアルケニル基（これらの基は置換基を有していてもよい）である、請求項９に記載の発光素子。
【請求項１１】
前記蛍光発光性低分子化合物の発光スペクトルの最大ピーク波長が３８０ｎｍ以上５７０ｎｍ以下である、請求項１〜１０のいずれか一項に記載の発光素子。
【請求項１２】
前記（Ｙ１×１０００）／Ｘ１の値が、０．８５以上４．０以下である、請求項１〜１１のいずれか一項に記載の発光素子。
【請求項１３】
前記第１の有機層が、前記蛍光発光性低分子化合物とホスト材料とを含有する層であり、
前記ホスト材料が式（ＦＨ−１）で表される化合物又は式（Ｙ）で表される構成単位を含む高分子化合物であり、
前記蛍光発光性低分子化合物の含有量が、前記蛍光発光性低分子化合物と前記ホスト材料との合計を１００質量部とした場合、０．１〜５０質量部である、請求項１〜１２のいずれか一項に記載の発光素子。
【化５】
2017170313.tif 000100
［式中、
ＡｒＨ１及びＡｒＨ２は、それぞれ独立に、アリール基、１価の複素環基又は置換アミノ基を表し、これらの基は置換基を有していてもよい。
ｎＨ１は、０〜１５の整数を表す。
ＬＨ１は、アリーレン基、２価の複素環基、又は、−［Ｃ（ＲＨ１１）２］ｎＨ１１−で表される基を表し、これらの基は置換基を有していてもよい。ＬＨ１が複数存在する場合、それらは同一でも異なっていてもよい。ｎＨ１１は、１〜１０の整数を表す。ＲＨ１１は、水素原子、アルキル基、シクロアルキル基、アルコキシ基、シクロアルコキシ基、アリール基又は１価の複素環基を表し、これらの基は置換基を有していてもよい。複数存在するＲＨ１１は、同一でも異なっていてもよく、互いに結合して、それぞれが結合する炭素原子とともに環を形成していてもよい。］
【化６】
2017170313.tif 000101
［式中、ＡｒＹ１は、アリーレン基、２価の複素環基、又は、少なくとも１種のアリーレン基と少なくとも１種の２価の複素環基とが直接結合した２価の基を表し、これらの基は置換基を有していてもよい。］
【請求項１４】
前記第１の有機層が、正孔輸送材料、正孔注入材料、電子輸送材料、電子注入材料、酸化防止剤、及び、前記蛍光発光性低分子化合物とは異なる発光材料からなる群より選ばれる少なくとも１種の材料を更に含有する、請求項１〜１３のいずれか一項に記載の発光素子。
【請求項１５】
前記第２の有機層が、前記陽極及び前記第１の有機層との間に設けられた層である、請求項１〜１４のいずれか一項に記載の発光素子。
【発明の詳細な説明】
【技術分野】
【０００１】
本発明は、発光素子に関する。
【背景技術】
【０００２】
有機エレクトロルミネッセンス素子等の発光素子は、ディスプレイ及び照明の用途に好適に使用することが可能であり、研究開発が行われている。【０００３】
例えば、特許文献１には、下記式で表される高分子化合物（Ｐ０−１）を含有する有機層と、下記式で表される蛍光発光性化合物（ＥＭ０−１）を含有する発光層とを有する発光素子が記載されている。【０００４】
【化１】
2017170313.tif 000002
【０００５】
例えば、特許文献２には、下記式で表される構成単位（Ｍ０）を含む高分子化合物（Ｐ０−２）を含有する有機層と、下記式で表される蛍光発光性化合物（ＥＭ０−２）を含有する発光層とを有する発光素子が記載されている。【０００６】
【化２】
2017170313.tif 000003
【先行技術文献】
【特許文献】
【０００７】
【特許文献１】国際公開第２００９／１０２０２７号
【特許文献２】国際公開第２００７／１０００１０号
【発明の概要】
【発明が解決しようとする課題】
【０００８】
発光素子としては、優れた外部量子効率を有するものが求められている。そこで、本発明は、外部量子効率に優れる発光素子を提供することを目的とする。
【課題を解決するための手段】
【０００９】
本発明は、以下の［１］〜［１５］を提供する。【００１０】
［１］陽極と、陰極と、前記陽極及び前記陰極の間に設けられた第１の有機層と、前記陽極及び前記陰極の間に、前記第１の有機層に隣接して設けられた第２の有機層と、を有する発光素子であって、
前記第１の有機層が、蛍光発光性低分子化合物を含有する層であり、
前記蛍光発光性低分子化合物の発光スペクトルの最大ピーク波長が３８０ｎｍ以上７５０ｎｍ以下であり、
前記第２の有機層が、架橋基を有する架橋構成単位を含む高分子化合物の架橋体を含有する層であり、
前記高分子化合物を構成する各構成単位について、全構成単位の総モルに対するその構成単位のモル比Ｃとその構成単位の分子量Ｍとを乗じた値ｘ、及び、前記モル比Ｃとその構成単位が有する前記架橋基の数ｎとを乗じた値ｙを求めたとき、前記ｘの総和Ｘ１及び前記ｙの総和Ｙ１から計算される（Ｙ１×１０００）／Ｘ１の値が、０．６０以上である、発光素子。
［２］前記高分子化合物が、架橋基Ａ群から選ばれる少なくとも１種の架橋基を有する架橋構成単位を含む高分子化合物である、［１］に記載の発光素子。
【化３】
2017170313.tif 000004
［式中、ＲＸＬは、メチレン基、酸素原子又は硫黄原子を表し、ｎＸＬは、０〜５の整数を表す。ＲＸＬが複数存在する場合、それらは同一でも異なっていてもよく、ｎＸＬが複数存在する場合、それらは同一でも異なっていてもよい。＊１は結合位置を表す。これらの架橋基は置換基を有していてもよい。］
［３］前記架橋構成単位が、式（２）で表される構成単位又は式（２’）で表される構成単位である、［２］に記載の発光素子。
【化４】
2017170313.tif 000005
［式中、
ｎＡは０〜５の整数を表し、ｎは１又は２を表す。ｎＡが複数存在する場合、それらは同一でも異なっていてもよい。
Ａｒ３は、芳香族炭化水素基又は複素環基を表し、これらの基は置換基を有していてもよい。
ＬＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＡが複数存在する場合、それらは同一でも異なっていてもよい。
Ｘは、前記架橋基Ａ群から選ばれる架橋基を表す。Ｘが複数存在する場合、それらは同一でも異なっていてもよい。］
【化５】
2017170313.tif 000006
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ５は、芳香族炭化水素基、複素環基、又は、少なくとも１種の芳香族炭化水素環と少なくとも１種の複素環とが直接結合した基を表し、これらの基は置換基を有していてもよい。
Ａｒ４及びＡｒ６は、それぞれ独立に、アリーレン基又は２価の複素環基を表し、これらの基は置換基を有していてもよい。
Ａｒ４、Ａｒ５及びＡｒ６はそれぞれ、当該基が結合している窒素原子に結合している当該基以外の基と、直接又は酸素原子若しくは硫黄原子を介して結合して、環を形成していてもよい。
ＫＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＫＡが複数存在する場合、それらは同一でも異なっていてもよい。
Ｘ’は、前記架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、前記架橋基Ａ群から選ばれる架橋基である。］
［４］前記蛍光発光性低分子化合物が、式（Ｂ）で表される化合物である、［１］〜［３］のいずれかに記載の発光素子。
【化６】
2017170313.tif 000007
［式中、
ｎ１Ｂは、０〜１５の整数を表す。
Ａｒ１Ｂは、芳香族炭化水素基又は芳香族複素環基を表し、これらの基は置換基を有していてもよい。該置換基が複数存在する場合、それらは同一でも異なっていてもよく、互いに結合して、それぞれが結合する原子とともに環を形成していてもよい。
Ｒ１Ｂは、アルキル基、シクロアルキル基、アルコキシ基、シクロアルコキシ基、アリール基、１価の複素環基、置換アミノ基、アルケニル基、シクロアルケニル基、アルキニル基又はシクロアルキニル基を表し、これらの基は置換基を有していてもよい。Ｒ１Ｂが複数存在する場合、同一でも異なっていてもよく、互いに結合して、それぞれが結合する炭素原子とともに環を形成していてもよい。］
［５］前記ｎ１Ｂが、１〜８の整数である、［４］に記載の発光素子。
［６］前記Ａｒ１Ｂが、置換基を有していてもよい芳香族炭化水素基である、［４］又は［５］に記載の発光素子。
［７］前記Ａｒ１Ｂが、ベンゼン環、ビフェニル環、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、インデン環、フルオランテン環、ベンゾフルオランテン環又はアセナフトフルオランテン環から、環を構成する炭素原子に直接結合する水素原子１個以上を除いてなる基（該基は置換基を有していてもよい）である、［６］に記載の発光素子。
［８］前記Ａｒ１Ｂが、ピレン環、クリセン環、フルオランテン環又はベンゾフルオランテン環から、環を構成する炭素原子に直接結合する水素原子１個以上を除いてなる基（該基は置換基を有していてもよい）である、［７］に記載の発光素子。
［９］前記Ｒ１Ｂが、アルキル基、シクロアルキル基、アリール基、１価の複素環基、置換アミノ基、アルケニル基又はシクロアルケニル基（これらの基は置換基を有していてもよい）である、［４］〜［８］のいずれかに記載の発光素子。
［１０］前記Ｒ１Ｂが、アリール基、置換アミノ基又はアルケニル基（これらの基は置換基を有していてもよい）である、［９］に記載の発光素子。
［１１］前記蛍光発光性低分子化合物の発光スペクトルの最大ピーク波長が３８０ｎｍ以上５７０ｎｍ以下である、［１］〜［１０］のいずれかに記載の発光素子。
［１２］前記（Ｙ１×１０００）／Ｘ１の値が、０．８５以上４．０以下である、［１］〜［１１］のいずれかに記載の発光素子。
［１３］前記第１の有機層が、前記蛍光発光性低分子化合物とホスト材料とを含有する層であり、前記ホスト材料が式（ＦＨ−１）で表される化合物又は式（Ｙ）で表される構成単位を含む高分子化合物であり、前記蛍光発光性低分子化合物の含有量が、前記蛍光発光性低分子化合物と前記ホスト材料との合計を１００質量部とした場合、０．１〜５０質量部である、［１］〜［１２］のいずれかに記載の発光素子。
【化７】
2017170313.tif 000008
［式中、
ＡｒＨ１及びＡｒＨ２は、それぞれ独立に、アリール基、１価の複素環基又は置換アミノ基を表し、これらの基は置換基を有していてもよい。
ｎＨ１は、０〜１５の整数を表す。
ＬＨ１は、アリーレン基、２価の複素環基、又は、−［Ｃ（ＲＨ１１）２］ｎＨ１１−で表される基を表し、これらの基は置換基を有していてもよい。ＬＨ１が複数存在する場合、それらは同一でも異なっていてもよい。ｎＨ１１は、１〜１０の整数を表す。ＲＨ１１は、水素原子、アルキル基、シクロアルキル基、アルコキシ基、シクロアルコキシ基、アリール基又は１価の複素環基を表し、これらの基は置換基を有していてもよい。複数存在するＲＨ１１は、同一でも異なっていてもよく、互いに結合して、それぞれが結合する炭素原子とともに環を形成していてもよい。］
【化８】
2017170313.tif 000009
［式中、ＡｒＹ１は、アリーレン基、２価の複素環基、又は、少なくとも１種のアリーレン基と少なくとも１種の２価の複素環基とが直接結合した２価の基を表し、これらの基は置換基を有していてもよい。］
［１４］前記第１の有機層が、正孔輸送材料、正孔注入材料、電子輸送材料、電子注入材料、酸化防止剤、及び、前記蛍光発光性低分子化合物とは異なる発光材料からなる群より選ばれる少なくとも１種の材料を更に含有する、［１］〜［１３］のいずれかに記載の発光素子。
［１５］前記第２の有機層が、前記陽極及び前記第１の有機層との間に設けられた層である、［１］〜［１４］のいずれかに記載の発光素子。
【発明の効果】
【００１１】
本発明によれば、外部量子効率に優れる発光素子を提供することができる。
【発明を実施するための形態】
【００１２】
以下、本発明の好適な実施形態について詳細に説明する。
【００１３】
＜共通する用語の説明＞
本明細書で共通して用いられる用語は、特記しない限り、以下の意味である。
【００１４】
Ｍｅはメチル基、Ｅｔはエチル基、Ｂｕはブチル基、ｉ−Ｐｒはイソプロピル基、ｔ−Ｂｕはｔｅｒｔ−ブチル基を表す。
【００１５】
水素原子は、重水素原子であっても、軽水素原子であってもよい。
【００１６】
金属錯体を表す式中、中心金属との結合を表す実線は、共有結合又は配位結合を意味する。
【００１７】
「高分子化合物」とは、分子量分布を有し、ポリスチレン換算の数平均分子量が１×１０３〜１×１０８である重合体を意味する。
【００１８】
「低分子化合物」とは、分子量分布を有さず、分子量が１×１０４以下の化合物を意味する。
【００１９】
「構成単位」とは、高分子化合物中に１個以上存在する単位を意味する。
【００２０】
「アルキル基」は、直鎖及び分岐のいずれでもよい。直鎖のアルキル基の炭素原子数は、置換基の炭素原子数を含めないで、通常１〜５０であり、好ましくは３〜３０であり、より好ましくは４〜２０である。分岐のアルキル基の炭素原子数は、置換基の炭素原子数を含めないで、通常３〜５０であり、好ましくは３〜３０であり、より好ましくは４〜２０である。
【００２１】
アルキル基としては、例えば、メチル基、エチル基、プロピル基、イソプロピル基、ブチル基、２−ブチル基、イソブチル基、ｔｅｒｔ−ブチル基、ペンチル基、イソアミル基、２−エチルブチル基、ヘキシル基、ヘプチル基、オクチル基、２−エチルヘキシル基、３−プロピルヘプチル基、デシル基、３，７−ジメチルオクチル基、２−エチルオクチル基、２−ヘキシルデシル基及びドデシル基が挙げられる。アルキル基は置換基を有していてもよく、例えば、アルキル基における水素原子の一部又は全部が、シクロアルキル基、アルコキシ基、シクロアルコキシ基、アリール基、フッ素原子等で置換された基であってよい。置換基を有するアルキル基としては、例えば、トリフルオロメチル基、ペンタフルオロエチル基、パーフルオロブチル基、パーフルオロヘキシル基、パーフルオロオクチル基、３−フェニルプロピル基、３−（４−メチルフェニル）プロピル基、３−（３，５−ジ−ヘキシルフェニル）プロピル基及び６−エチルオキシヘキシル基が挙げられる。
【００２２】
「シクロアルキル基」の炭素原子数は、置換基の炭素原子数を含めないで、通常３〜５０であり、好ましくは３〜３０であり、より好ましくは４〜２０である。
【００２３】
シクロアルキル基としては、例えば、シクロペンチル基及びシクロヘキシル基が挙げられる。シクロアルキル基は置換基を有していてもよく、例えば、シクロアルキル基における水素原子の一部又は全部が、アルキル基、シクロアルキル基、アルコキシ基、シクロアルコキシ基、アリール基、フッ素原子等で置換された基であってよい。置換基を有するシクロアルキル基としては、例えば、シクロヘキシルメチル基及びシクロヘキシルエチル基が挙げられる。
【００２４】
「アリール基」は、芳香族炭化水素から環を構成する炭素原子に直接結合する水素原子１個を除いた残りの原子団を意味する。アリール基の炭素原子数は、置換基の炭素原子数を含めないで、通常６〜６０であり、好ましくは６〜２０であり、より好ましくは６〜１０である。
【００２５】
アリール基としては、例えば、フェニル基、１−ナフチル基、２−ナフチル基、１−アントラセニル基、２−アントラセニル基、９−アントラセニル基、１−ピレニル基、２−ピレニル基、４−ピレニル基、２−フルオレニル基、３−フルオレニル基、４−フルオレニル基、２−フェニルフェニル基、３−フェニルフェニル基及び４−フェニルフェニル基が挙げられる。アリール基は置換基を有していてもよく、例えば、アリール基における水素原子の一部又は全部が、アルキル基、シクロアルキル基、アルコキシ基、シクロアルコキシ基、アリール基、フッ素原子等で置換された基であってよい。
【００２６】
「アルコキシ基」は、直鎖及び分岐のいずれでもよい。直鎖のアルコキシ基の炭素原子数は、置換基の炭素原子数を含めないで、通常１〜４０であり、好ましくは４〜１０である。分岐のアルコキシ基の炭素原子数は、置換基の炭素原子数を含めないで、通常３〜４０であり、好ましくは４〜１０である。
【００２７】
アルコキシ基としては、例えば、メトキシ基、エトキシ基、プロピルオキシ基、イソプロピルオキシ基、ブチルオキシ基、イソブチルオキシ基、ｔｅｒｔ−ブチルオキシ基、ペンチルオキシ基、ヘキシルオキシ基、ヘプチルオキシ基、オクチルオキシ基、２−エチルヘキシルオキシ基、ノニルオキシ基、デシルオキシ基、３，７−ジメチルオクチルオキシ基及びラウリルオキシ基が挙げられる。アルコキシ基は置換基を有していてもよく、例えば、アルコキシ基における水素原子の一部又は全部が、シクロアルキル基、アルコキシ基、シクロアルコキシ基、アリール基、フッ素原子等で置換された基であってよい。
【００２８】
「シクロアルコキシ基」の炭素原子数は、置換基の炭素原子数を含めないで、通常３〜４０であり、好ましくは４〜１０である。
【００２９】
シクロアルコキシ基としては、例えば、シクロペンチルオキシ基及びシクロヘキシルオキシ基が挙げられる。シクロアルコキシ基は置換基を有していてもよく、例えば、シクロアルコキシ基における水素原子の一部又は全部が、アルキル基、シクロアルキル基、アルコキシ基、シクロアルコキシ基、アリール基、フッ素原子等で置換された基であってよい。
【００３０】
「アリールオキシ基」は、酸素原子にアリール基が１つ結合した原子団を意味する。アリールオキシ基の炭素原子数は、置換基の炭素原子数を含めないで、通常６〜６０であり、好ましくは６〜４８である。
【００３１】
アリールオキシ基としては、例えば、フェノキシ基、１−ナフチルオキシ基、２−ナフチルオキシ基、１−アントラセニルオキシ基、９−アントラセニルオキシ基及び１−ピレニルオキシ基が挙げられる。アリールオキシ基は置換基を有していてもよく、例えば、アリールオキシ基における水素原子の一部又は全部が、アルキル基、シクロアルキル基、アルコキシ基、シクロアルコキシ基、フッ素原子等で置換された基であってよい。
【００３２】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
【００３３】
「芳香族複素環式化合物」は、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮合されている化合物を意味する。
【００３４】
１価の複素環基の炭素原子数は、置換基の炭素原子数を含めないで、通常２〜６０であり、好ましくは４〜２０である。
【００３５】
１価の複素環基としては、例えば、チエニル基、ピロリル基、フリル基、ピリジル基、ピペリジニル基、キノリニル基、イソキノリニル基、ピリミジニル基及びトリアジニル基が挙げられる。１価の複素環基は置換基を有していてもよく、例えば、１価の複素環基における水素原子の一部又は全部が、アルキル基、シクロアルキル基、アルコキシ基、シクロアルコキシ基等で置換された基であってよい。
【００３６】
「ハロゲン原子」とは、フッ素原子、塩素原子、臭素原子又はヨウ素原子を示す。
【００３７】
「アミノ基」は、置換基を有していてもよく、置換アミノ基が好ましい。アミノ基が有する置換基としては、アルキル基、シクロアルキル基、アリール基又は１価の複素環基が好ましい。
【００３８】
置換アミノ基としては、例えば、ジアルキルアミノ基、ジシクロアルキルアミノ基及びジアリールアミノ基が挙げられる。具体的な置換アミノ基としては、例えば、ジメチルアミノ基、ジエチルアミノ基、ジフェニルアミノ基、ビス（４−メチルフェニル）アミノ基、ビス（４−ｔｅｒｔ−ブチルフェニル）アミノ基及びビス（３，５−ジ−ｔｅｒｔ−ブチルフェニル）アミノ基が挙げられる。
【００３９】
「アルケニル基」は、直鎖及び分岐のいずれでもよい。直鎖のアルケニル基の炭素原子数は、置換基の炭素原子数を含めないで、通常２〜３０であり、好ましくは３〜２０である。分岐のアルケニル基の炭素原子数は、置換基の炭素原子数を含めないで、通常３〜３０であり、好ましくは４〜２０である。
【００４０】
「シクロアルケニル基」の炭素原子数は、置換基の炭素原子数を含めないで、通常３〜３０であり、好ましくは４〜２０である。
【００４１】
アルケニル基及びシクロアルケニル基としては、例えば、ビニル基、１−プロペニル基、２−プロペニル基、２−ブテニル基、３−ブテニル基、３−ペンテニル基、４−ペンテニル基、１−ヘキセニル基、５−ヘキセニル基及び７−オクテニル基が挙げられる。アルケニル基は置換基を有していてもよく、例えば、アルケニル基における水素原子の一部又は全部が、シクロアルキル基、アルコキシ基、シクロアルコキシ基、アリール基、フッ素原子等で置換された基であってよい。また、シクロアルケニル基は置換基を有していてもよく、例えば、シクロアルケニル基における水素原子の一部又は全部が、アルキル基、シクロアルキル基、アルコキシ基、シクロアルコキシ基、アリール基、フッ素原子等で置換された基であってよい。
【００４２】
「アルキニル基」は、直鎖及び分岐のいずれでもよい。アルキニル基の炭素原子数は、置換基の炭素原子を含めないで、通常２〜２０であり、好ましくは３〜２０である。分岐のアルキニル基の炭素原子数は、置換基の炭素原子を含めないで、通常４〜３０であり、好ましくは４〜２０である。
【００４３】
「シクロアルキニル基」の炭素原子数は、置換基の炭素原子を含めないで、通常４〜３０であり、好ましくは４〜２０である。
【００４４】
アルキニル基及びシクロアルキニル基としては、例えば、エチニル基、１−プロピニル基、２−プロピニル基、２−ブチニル基、３−ブチニル基、３−ペンチニル基、４−ペンチニル基、１−ヘキシニル基及び５−ヘキシニル基が挙げられる。アルキニル基は置換基を有していてもよく、例えば、アルキニル基における水素原子の一部又は全部が、シクロアルキル基、アルコキシ基、シクロアルコキシ基、アリール基、フッ素原子等で置換された基であってよい。また、シクロアルキニル基は置換基を有していてもよく、例えば、シクロアルキニル基における水素原子の一部又は全部が、アルキル基、シクロアルキル基、アルコキシ基、シクロアルコキシ基、アリール基、フッ素原子等で置換された基であってよい。
【００４５】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、通常６〜６０であり、好ましくは６〜３０であり、より好ましくは６〜１８である。
【００４６】
アリーレン基としては、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基及びクリセンジイル基が挙げられる。アリーレン基は置換基を有していてもよく、例えば、アリーレン基における水素原子の一部又は全部が、アルキル基、シクロアルキル基、アルコキシ基、シクロアルコキシ基、アリール基、フッ素原子等で置換された基であってよい。
【００４７】
アリーレン基は、好ましくは、式（Ａ−１）〜式（Ａ−２０）で表される基である。アリーレン基は、これらの基が複数結合した基を含む。
【００４８】
【化９】
2017170313.tif 000010
【００４９】
【化１０】
2017170313.tif 000011
【００５０】
【化１１】
2017170313.tif 000012
【００５１】
【化１２】
2017170313.tif 000013
【００５２】
式中、Ｒ及びＲａは、それぞれ独立に、水素原子、アルキル基、シクロアルキル基、アリール基又は１価の複素環基を表す。複数存在するＲ及びＲａは、各々、同一でも異なっていてもよく、Ｒａ同士は互いに結合して、それぞれが結合する原子と共に環を形成していてもよい。
【００５３】
２価の複素環基の炭素原子数は、置換基の炭素原子数を含めないで、通常２〜６０であり、好ましくは、３〜２０であり、より好ましくは、４〜１５である。
【００５４】
２価の複素環基としては、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾール等の複素環式化合物から、環を構成する炭素原子又はヘテロ原子に直接結合している水素原子のうち２個の水素原子を除いた２価の基が挙げられる。２価の複素環基は置換基を有していてもよく、例えば、２価の複素環基における水素原子の一部又は全部が、アルキル基、シクロアルキル基、アルコキシ基、シクロアルコキシ基、アリール基、フッ素原子等で置換された基であってよい。
【００５５】
２価の複素環基は、好ましくは、式（ＡＡ−１）〜式（ＡＡ−３４）で表される基である。２価の複素環基は、これらの基が複数結合した基を含む。
【００５６】
【化１３】
2017170313.tif 000014
【００５７】
【化１４】
2017170313.tif 000015
【００５８】
【化１５】
2017170313.tif 000016
【００５９】
【化１６】
2017170313.tif 000017
【００６０】
【化１７】
2017170313.tif 000018
【００６１】
【化１８】
2017170313.tif 000019
【００６２】
【化１９】
2017170313.tif 000020
【００６３】
式中、Ｒ及びＲａは、前記と同じ意味を表す。
【００６４】
「架橋基」とは、加熱、紫外線照射、近紫外線照射、可視光照射、赤外線照射、ラジカル反応等に供することにより、新たな結合を生成することが可能な基であり、好ましくは、上記架橋基Ａ群の式（ＸＬ−１）〜式（ＸＬ−１７）で表される基である。
【００６５】
「置換基」としては、例えば、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基及びシクロアルキニル基が挙げられる。置換基は架橋基であってもよい。
【００６６】
＜発光素子＞
次に、本発明の一実施形態に係る発光素子について説明する。
【００６７】
本実施形態に係る発光素子は、陽極と、陰極と、陽極及び陰極の間に設けられた第１の有機層と、陽極及び陰極の間に第１の有機層に隣接して設けられた第２の有機層と、を有する。第１の有機層は、蛍光発光性低分子化合物を含有する層であり、第２の有機層は、架橋基を有する架橋構成単位を含む高分子化合物の架橋体を含有する層である。
【００６８】
第１の有機層及び第２の有機層の形成方法としては、例えば、真空蒸着法等の乾式法、並びに、スピンコート法及びインクジェット印刷法等の湿式法が挙げられ、湿式法が好ましい。
【００６９】
第１の有機層を湿式法により形成する場合、後述する第１の有機層用のインク（以下、「第１のインク」ともいう。）を用いることが好ましい。
【００７０】
第２の有機層を湿式法により形成する場合、後述する第２の有機層用のインク（以下、「第２のインク」ともいう。）を用いることが好ましい。第２の有機層を形成後、加熱又は光照射することで、第２の有機層に含有される後述する第２の有機層の高分子化合物を架橋させることができ、加熱することで、第２の有機層に含有される後述する第２の有機層の高分子化合物を架橋させることが好ましい。後述する第２の有機層の高分子化合物が架橋した状態（後述する第２の有機層の高分子化合物の架橋体）で、第２の有機層に含有されている場合、第２の有機層は溶媒に対して実質的に不溶化されている。そのため、第２の有機層は、発光素子の積層化に好適に使用することができる。
【００７１】
架橋させるための加熱の温度は、通常、２５〜３００℃であり、好ましくは５０〜２５０℃であり、より好ましくは１５０℃〜２００℃であり、更に好ましくは１７０℃〜１９０℃である。架橋させるための加熱の時間は、通常、０．１〜１０００分であり、好ましくは０．５〜５００分であり、より好ましくは１〜１２０分であり、更に好ましくは３０〜９０分である。
【００７２】
光照射に用いられる光の種類は、例えば、紫外光、近紫外光、可視光である。
【００７３】
第１の有機層又は第２の有機層に含有される成分の分析方法としては、例えば、抽出等の化学的分離分析法、赤外分光法（ＩＲ）、核磁気共鳴分光法（ＮＭＲ）、質量分析法（ＭＳ）等の機器分析法、並びに、化学的分離分析法及び機器分析法を組み合わせた分析法が挙げられる。
【００７４】
第１の有機層又は第２の有機層に対して、トルエン、キシレン、クロロホルム、テトラヒドロフラン等の有機溶媒を用いた固液抽出を行うことで、有機溶媒に対して実質的に不溶な成分（不溶成分）と、有機溶媒に対して溶解する成分（溶解成分）とに分離することが可能である。不溶成分は赤外分光法又は核磁気共鳴分光法により分析することが可能であり、溶解成分は核磁気共鳴分光法又は質量分析法により分析することが可能である。
【００７５】
＜第１の有機層＞
第１の有機層は、蛍光発光性低分子化合物を含有する層である。第１の有機層には、蛍光発光性低分子化合物が１種単独で含有されていてもよく、２種以上含有されていてもよい。
【００７６】
［蛍光発光性低分子化合物］
「蛍光発光性低分子化合物」は、通常、室温（２５℃）で蛍光発光性を示す低分子化合物を意味するが、好ましくは、室温で一重項励起状態からの発光を示す低分子化合物である。
【００７７】
蛍光発光性低分子化合物の発光スペクトルの最大ピーク波長は、通常、３８０ｎｍ以上７５０ｎｍ以下であり、好ましくは３８０ｎｍ以上５７０ｎｍ以下であり、より好ましくは３９０ｎｍ以上５４０ｎｍ以下であり、更に好ましくは４００ｎｍ以上４９５ｎｍ以下であり、特に好ましくは４２０ｎｍ以上４８０ｎｍ以下である。
【００７８】
本明細書において、化合物の発光スペクトルの最大ピーク波長は、化合物を、キシレン、トルエン、クロロホルム、テトラヒドロフラン等の有機溶媒に溶解させ、希薄溶液を調製し（１×１０−６〜１×１０−３質量％程度）、該希薄溶液のＰＬスペクトルを室温で測定することで評価することができる。化合物を溶解させる有機溶媒としては、トルエンが好ましい。
【００７９】
蛍光発光性低分子化合物は、好ましくは、式（Ｂ）で表される化合物である。
【００８０】
［式（Ｂ）で表される化合物］
ｎ1Ｂは、０〜１５の整数を表し、好ましくは１〜８の整数であり、より好ましくは１〜６の整数であり、更に好ましくは１〜４の整数であり、特に好ましくは２〜４の整数である。
【００８１】
Ａｒ１Ｂは、芳香族炭化水素基又は芳香族複素環基を表し、これらの基は置換基を有していてもよい。Ａｒ１Ｂにおいて、芳香族炭化水素基の炭素原子数は、置換基の炭素原子数を含めないで、通常６〜６０であり、好ましくは６〜４０であり、より好ましくは６〜３０であり、更に好ましくは６〜２０である。
【００８２】
Ａｒ１Ｂにおける芳香族炭化水素基としては、例えば、ベンゼン環、ビフェニル環、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、インデン環、フルオランテン環、ベンゾフルオランテン環又はアセナフトフルオランテン環から、環を構成する炭素原子に直接結合する水素原子１個以上を除いてなる基が挙げられる。芳香族炭化水素基は、好ましくは、ベンゼン環、ビフェニル環、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、フルオランテン環、ベンゾフルオランテン環又はアセナフトフルオランテン環から、環を構成する炭素原子に直接結合する水素原子１個以上を除いてなる基であり、より好ましくは、ベンゼン環、ビフェニル環、ナフタレン環、アントラセン環、フェナントレン環、ジヒドロフェナントレン環、フルオレン環、スピロビフルオレン環、ピレン環、ペリレン環、クリセン環、フルオランテン環、ベンゾフルオランテン環又はアセナフトフルオランテン環から、環を構成する炭素原子に直接結合する水素原子１個以上を除いてなる基であり、更に好ましくは、ベンゼン環、ビフェニル環、ナフタレン環、フルオレン環、スピロビフルオレン環、ピレン環、ペリレン環、クリセン環、フルオランテン環、ベンゾフルオランテン環又はアセナフトフルオランテン環から、環を構成する炭素原子に直接結合する水素原子１個以上を除いてなる基であり、特に好ましくは、ビフェニル環、ナフタレン環、フルオレン環、ピレン環、ペリレン環、クリセン環、フルオランテン環、ベンゾフルオランテン環又はアセナフトフルオランテン環から、環を構成する炭素原子に直接結合する水素原子１個以上を除いてなる基であり、とりわけ好ましくは、ビフェニル環、ナフタレン環、ピレン環、クリセン環、フルオランテン環又はベンゾフルオランテン環から、環を構成する炭素原子に直接結合する水素原子１個以上を除いてなる基であり、とりわけより好ましくは、ビフェニル環、ピレン環、クリセン環、フルオランテン環又はベンゾフルオランテン環から、環を構成する炭素原子に直接結合する水素原子１個以上を除いてなる基であり、とりわけ更に好ましくは、ピレン環、クリセン環、フルオランテン環又はベンゾフルオランテン環から、環を構成する炭素原子に直接結合する水素原子１個以上を除いてなる基である。これらの基は置換基を有していてもよい。
【００８３】
Ａｒ１Ｂにおいて、芳香族複素環基の炭素原子数は、置換基の炭素原子数を含めないで、通常２〜６０であり、好ましくは３〜３０であり、より好ましくは３〜２０である。
【００８４】
Ａｒ１Ｂにおける芳香族複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、ベンゾジアゾール環、ベンゾトリアゾール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環又は５，１０−ジヒドロフェナジン環から、環を構成する炭素原子又はヘテロ原子に直接結合する水素原子１個を除いてなる基が挙げられる。芳香族複素環基は、好ましくは、ジアゾール環、トリアゾール環、ピリジン環、ジアザベンゼン環、トリアジン環、インドール環、ベンゾジアゾール環、ベンゾトリアゾール環、カルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、より好ましくは、ジアゾール環、トリアゾール環、ピリジン環、ジアザベンゼン環、トリアジン環、ベンゾジアゾール環、ベンゾトリアゾール環、カルバゾール環、ジベンゾフラン環又はジベンゾチオフェン環から、環を構成する炭素原子又はヘテロ原子に直接結合する水素原子１個を除いてなる基である。これらの基は置換基を有していてもよい。
【００８５】
Ａｒ１Ｂが有していてもよい置換基としては、好ましくは、ハロゲン原子、シアノ基、アリールオキシ基又はアミノ基であり、より好ましくは、フッ素原子又はシアノ基である。これらの基は更に置換基を有していてもよい。
【００８６】
Ａｒ１Ｂが有していてもよい置換基が更に有していてもよい置換基の例及び好ましい範囲は、後述のＲ１Ｂが有していてもよい置換基の例及び好ましい範囲と同じである。
【００８７】
Ａｒ１Ｂは、好ましくは、置換基を有していてもよい芳香族炭化水素基である。
【００８８】
Ｒ１Ｂは、アルキル基、シクロアルキル基、アルコキシ基、シクロアルコキシ基、アリール基、１価の複素環基、置換アミノ基、アルケニル基、シクロアルケニル基、アルキニル基又はシクロアルキニル基を表し、これらの基は置換基を有していてもよい。Ｒ１Ｂは、好ましくは、アルキル基、シクロアルキル基、アルコキシ基、シクロアルコキシ基、アリール基、１価の複素環基、置換アミノ基、アルケニル基又はシクロアルケニル基であり、より好ましくは、アルキル基、シクロアルキル基、アリール基、１価の複素環基、置換アミノ基、アルケニル基又はシクロアルケニル基であり、更に好ましくは、アルキル基、シクロアルキル基、アリール基、置換アミノ基、アルケニル基又はシクロアルケニル基であり、特に好ましくは、アリール基、置換アミノ基又はアルケニル基であり、とりわけ好ましくは、アリール基又は置換アミノ基である。これらの基は置換基を有していてもよい。
【００８９】
Ｒ１Ｂがアリール基である場合、該アリール基の炭素原子数は、置換基の炭素原子数を含めないで、通常６〜６０であり、好ましくは６〜４０であり、より好ましくは６〜３０であり、更に好ましくは６〜１４である。
【００９０】
Ｒ１Ｂがアリール基である場合、該アリール基としては、例えば、ベンゼン環、ナフタレン環、アントラセン環、フェナントレン環、トリフェニレン環、ジヒドロフェナントレン環、ナフタセン環、フルオレン環、スピロビフルオレン環、ピレン環、ペリレン環、クリセン環、インデン環、フルオランテン環及びベンゾフルオランテン環から、環を構成する炭素原子に直接結合する水素原子１個を除いてなる基が挙げられる。アリール基は、好ましくは、ベンゼン環、ナフタレン環、アントラセン環、フェナントレン環、ジヒドロフェナントレン環、フルオレン環、スピロビフルオレン環、ピレン環、フルオランテン環又はベンゾフルオランテン環から、環を構成する炭素原子に直接結合する水素原子１個を除いてなる基であり、より好ましくは、ベンゼン環、ナフタレン環、アントラセン環、フルオレン環、スピロビフルオレン環、フルオランテン環又はベンゾフルオランテン環から、環を構成する炭素原子に直接結合する水素原子１個を除いてなる基であり、更に好ましくは、更に好ましくは、ベンゼン環、ナフタレン環、フルオレン環又はスピロビフルオレン環から、環を構成する炭素原子に直接結合する水素原子１個を除いてなる基であり、特に好ましくは、フェニル基又はナフチル基である。これらの基は更に置換基を有していてもよい。
【００９１】
Ｒ１Ｂが１価の複素環基である場合、該１価の複素環基の炭素原子数は、置換基の炭素原子数を含めないで、通常２〜６０であり、好ましくは３〜３０であり、より好ましくは３〜２０である。
【００９２】
Ｒ１Ｂが１価の複素環基である場合、該１価の複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環及び５，１０−ジヒドロフェナジン環から、環を構成する炭素原子又はヘテロ原子に直接結合する水素原子１個を除いてなる基が挙げられる。１価の複素環基は、好ましくは、ピリジン環、ジアザベンゼン環、トリアジン環、アザナフタレン環、ジアザナフタレン環、カルバゾール環、アザカルバゾール環、ジアザカルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、より好ましくは、ピリジン環、ジアザベンゼン環、トリアジン環、アザナフタレン環、ジアザナフタレン環、カルバゾール環、ジベンゾフラン環又はジベンゾチオフェン環から、環を構成する炭素原子又はヘテロ原子に直接結合する水素原子１個を除いてなる基である。これらの基は更に置換基を有していてもよい。
【００９３】
Ｒ１Ｂが置換アミノ基である場合、アミノ基が有する置換基としては、アリール基又は１価の複素環基が好ましく、アリール基がより好ましく、これらの基は更に置換基を有していてもよい。アミノ基が有する置換基におけるアリール基の例及び好ましい範囲は、Ｒ１Ｂにおけるアリール基の例及び好ましい範囲と同じである。アミノ基が有する置換基における１価の複素環基の例及び好ましい範囲は、Ｒ１Ｂにおける１価の複素環基の例及び好ましい範囲と同じである。
【００９４】
Ｒ１Ｂが有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基、シクロアルキル基又はアリール基であり、とりわけ好ましくは、アルキル基又はシクロアルキル基である。これらの基は更に置換基を有していてもよい。
【００９５】
Ｒ１Ｂが有していてもよい置換基におけるアリール基、１価の複素環基及び置換アミノ基の例及び好ましい範囲は、それぞれ、Ｒ１Ｂにおけるアリール基、１価の複素環基及び置換アミノ基の例及び好ましい範囲と同じである。
【００９６】
Ｒ１Ｂが有していてもよい置換基が更に有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくはアルキル基、シクロアルキル基、アリール基又は１価の複素環基であり、更に好ましくは、アルキル基又はシクロアルキル基である。これらの基は更に置換基を有していてもよい。
【００９７】
Ｒ１Ｂが有していてもよい置換基が更に有していてもよい置換基におけるアリール基、１価の複素環基及び置換アミノ基の例及び好ましい範囲は、それぞれ、Ｒ1Ｂにおけるアリール基、１価の複素環基及び置換アミノ基の例及び好ましい範囲と同じである。
【００９８】
式（Ｂ）で表される化合物の発光スペクトルの最大ピーク波長が短波長になるので、Ｒ１Ｂが複数存在する場合、互いに結合して、それぞれが結合する原子とともに環を形成しないことが好ましい。
【００９９】
蛍光発光性低分子化合物としては、例えば、下記式で表される化合物が挙げられる。
【０１００】
【化２０】
2017170313.tif 000021
【０１０１】
【化２１】
2017170313.tif 000022
【０１０２】
【化２２】
2017170313.tif 000023
【０１０３】
【化２３】
2017170313.tif 000024
【０１０４】
【化２４】
2017170313.tif 000025
【０１０５】
【化２５】
2017170313.tif 000026
【０１０６】
【化２６】
2017170313.tif 000027
【０１０７】
【化２７】
2017170313.tif 000028
【０１０８】
【化２８】
2017170313.tif 000029
【０１０９】
【化２９】
2017170313.tif 000030
【０１１０】
【化３０】
2017170313.tif 000031
【０１１１】
【化３１】
2017170313.tif 000032
【０１１２】
蛍光発光性低分子化合物は、Ａｌｄｒｉｃｈ、Ｌｕｍｉｎｅｓｃｅｎｃｅ  Ｔｅｃｈｎｏｌｏｇｙ  Ｃｏｒｐ．、ＡＫ  Ｓｃｉｅｎｔｉｆｉｃ等から入手可能である。その他には、例えば、国際公開第２００７／１０００１０号、国際公開第２００８／０５９７１３号、国際公開第２０１１／０１２２１２号、国際公開第２０１２／０９６２６３号、国際公開第２００６／０２５２７３号、国際公開第２００６／０３０５２７号に記載されている方法に従って合成することができる。
【０１１３】
［ホスト材料］
本実施形態に係る発光素子の外部量子効率がより優れるので、第１の有機層は、蛍光発光性低分子化合物と、正孔注入性、正孔輸送性、電子注入性及び電子輸送性からなる群から選ばれる少なくとも１つの機能を有するホスト材料とを含有する層であることが好ましい。第１の有機層が、蛍光発光性低分子化合物とホスト材料とを含有する層である場合、ホスト材料は、１種単独で含有されていても、２種以上含有されていてもよい。
【０１１４】
第１の有機層が、蛍光発光性低分子化合物とホスト材料とを含有する層である場合、蛍光発光性低分子化合物の含有量は、蛍光発光性低分子化合物とホスト材料との合計を１００質量部とした場合、通常、０．０５〜８０質量部であり、好ましくは０．１〜５０質量部であり、より好ましくは１〜３０質量部であり、更に好ましくは５〜１５質量部である。
【０１１５】
第１の有機層が、蛍光発光性低分子化合物とホスト材料とを含有する層である場合、ホスト材料の有する最低励起一重項状態（Ｓ１）は、本実施形態に係る発光素子の外部量子効率が優れるので、蛍光発光性低分子化合物の有するＳ１と同等のエネルギー準位、又は、より高いエネルギー準位であることが好ましい。すなわち、ホスト材料の発光スペクトルの最大ピーク波長は、本実施形態に係る発光素子の外部量子効率が優れるので、蛍光発光性低分子化合物の発光スペクトルの最大ピーク波長と同等、又は、より短い波長であることが好ましい。
【０１１６】
ホスト材料としては、本実施形態に係る発光素子を溶液塗布プロセスで作製できるので、第１の有機層に含有される蛍光発光性低分子化合物を溶解することが可能な溶媒に対して溶解性を示すものであることが好ましい。
【０１１７】
ホスト材料は、低分子化合物と高分子化合物とに分類される。ホスト材料としては、例えば、後述の正孔輸送材料、及び、後述の電子輸送材料が挙げられる。
【０１１８】
［低分子ホスト］
ホスト材料として好ましい低分子化合物（以下、「低分子ホスト」ともいう。）に関して説明する。
【０１１９】
低分子ホストは、好ましくは、式（ＦＨ−１）で表される化合物である。
【０１２０】
ＡｒＨ１及びＡｒＨ２は、好ましくはアリール基又は１価の複素環基であり、より好ましくはアリール基である。これらの基は置換基を有していてもよい。
【０１２１】
ＡｒＨ１及びＡｒＨ２がアリール基である場合、該アリール基の炭素原子数は、置換基の炭素原子数を含めないで、通常６〜６０であり、好ましくは６〜３０であり、より好ましくは６〜２０であり、更に好ましくは６〜１４である。
【０１２２】
ＡｒＨ１及びＡｒＨ２がアリール基である場合、該アリール基としては、例えば、ベンゼン環、ナフタレン環、アントラセン環、フェナントレン環、トリフェニレン環、ジヒドロフェナントレン環、ナフタセン環、フルオレン環、スピロビフルオレン環、ピレン環、ペリレン環、クリセン環、インデン環、フルオランテン環又はベンゾフルオランテン環から、環を構成する炭素原子に直接結合する水素原子１個を除いてなる基が挙げられる。アリール基は、好ましくは、ベンゼン環、ナフタレン環、アントラセン環、フェナントレン環、ジヒドロフェナントレン環、フルオレン環、スピロビフルオレン環、ピレン環又はクリセン環から、環を構成する炭素原子に直接結合する水素原子１個を除いてなる基であり、より好ましくは、ベンゼン環、ナフタレン環、アントラセン環、ピレン環、フルオレン環又はスピロビフルオレン環から、環を構成する炭素原子に直接結合する水素原子１個を除いてなる基であり、更に好ましくは、更に好ましくは、フェニル基、ナフチル基又はアントラセニル基であり、特に好ましくは、フェニル基又はナフチル基である。これらの基は更に置換基を有していてもよい。
【０１２３】
ＡｒＨ１及びＡｒＨ２が１価の複素環基である場合、該１価の複素環基の炭素原子数は、置換基の炭素原子数を含めないで、通常２〜６０であり、好ましくは３〜３０であり、より好ましくは３〜２０である。
【０１２４】
ＡｒＨ１及びＡｒＨ２が１価の複素環基である場合、該１価の複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、ベンゾジアゾール環、ベンゾトリアゾール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環及び５，１０−ジヒドロフェナジン環から、環を構成する炭素原子又はヘテロ原子に直接結合する水素原子１個を除いてなる基が挙げられる。１価の複素環基は、好ましくは、ジアゾール環、トリアゾール環、ピリジン環、ジアザベンゼン環、トリアジン環、インドール環、ベンゾジアゾール環、ベンゾトリアゾール環、カルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、より好ましくは、ジアゾール環、トリアゾール環、ピリジン環、ジアザベンゼン環、トリアジン環、ベンゾジアゾール環、ベンゾトリアゾール環、カルバゾール環、ジベンゾフラン環又はジベンゾチオフェン環から、環を構成する炭素原子又はヘテロ原子に直接結合する水素原子１個を除いてなる基である。これらの基は更に置換基を有していてもよい。
【０１２５】
ＡｒＨ１及びＡｒＨ２が置換アミノ基である場合、アミノ基が有する置換基としては、アリール基又は１価の複素環基が好ましく、アリール基がより好ましく、これらの基は更に置換基を有していてもよい。アミノ基が有する置換基におけるアリール基の例及び好ましい範囲は、ＡｒＨ１及びＡｒＨ２におけるアリール基の例及び好ましい範囲と同じである。アミノ基が有する置換基における１価の複素環基の例及び好ましい範囲は、ＡｒＨ１及びＡｒＨ２における１価の複素環基の例及び好ましい範囲と同じである。
【０１２６】
ＡｒＨ１及びＡｒＨ２が有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基、シクロアルキル基又はアリール基である。これらの基は更に置換基を有していてもよい。
【０１２７】
ＡｒＨ１及びＡｒＨ２が有していてもよい置換基におけるアリール基、１価の複素環基及び置換アミノ基の例及び好ましい範囲は、それぞれ、ＡｒＨ１及びＡｒＨ２におけるアリール基、１価の複素環基及び置換アミノ基の例及び好ましい範囲と同じである。
【０１２８】
ＡｒＨ１及びＡｒＨ２が有していてもよい置換基が更に有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基又はシクロアルキル基であり、これらの基は更に置換基を有していてもよい。
【０１２９】
ＡｒＨ１及びＡｒＨ２が有していてもよい置換基が更に有していてもよい置換基におけるアリール基、１価の複素環基及び置換アミノ基の例及び好ましい範囲は、それぞれ、ＡｒH1及びＡｒH2におけるアリール基、１価の複素環基及び置換アミノ基の例及び好ましい範囲と同じである。
【０１３０】
ｎＨ１は、好ましくは０〜１０の整数であり、より好ましくは１〜５の整数であり、更に好ましくは１〜３の整数である。
【０１３１】
ＬＨ１は、好ましくは、アリーレン基又は２価の複素環基であり、より好ましくはアリーレン基である。
【０１３２】
ＬＨ１が有していてもよい置換基の例及び好ましい範囲は、ＡｒＨ１及びＡｒＨ２が有していてもよい置換基の例及び好ましい範囲と同じである。
【０１３３】
ＬＨ１におけるアリーレン基は、好ましくは、式（Ａ−１）〜式（Ａ−１４）又は式（Ａ−１７）〜式（Ａ−２０）で表される基であり、より好ましくは、式（Ａ−１）〜式（Ａ−９）、式（Ａ−１１）〜式（Ａ−１４）、式（Ａ−１９）又は式（Ａ−２０）で表される基であり、更に好ましくは、式（Ａ−１）〜式（Ａ−７）、式（Ａ−９）、式（Ａ−１１）〜式（Ａ−１４）又は式（Ａ−１９）で表される基であり、特に好ましくは、式（Ａ−１）〜式（Ａ−６）、式（Ａ−１１）又は式（Ａ−１２）で表される基である。
【０１３４】
ＬＨ１における２価の複素環基は、好ましくは、式（ＡＡ−１）〜式（ＡＡ−６）、式（ＡＡ−１０）〜式（ＡＡ−２２）又は式（ＡＡ−２４）〜式（ＡＡ−３４）で表される基であり、より好ましくは、式（ＡＡ−１）〜式（ＡＡ−４）、式（ＡＡ−１０）〜式（ＡＡ−１５）、式（ＡＡ−１８）〜式（ＡＡ−２１）又は式（ＡＡ−２７）〜式（ＡＡ−３４）で表される基であり、更に好ましくは、式（ＡＡ−１）〜式（ＡＡ−４）、式（ＡＡ−１０）〜式（ＡＡ−１５）又は式（ＡＡ−２７）〜式（ＡＡ−３２）で表される基である。
【０１３５】
ｎＨ１１は、好ましくは１〜５の整数であり、より好ましく１〜３の整数であり、更に好ましく１である。
【０１３６】
ＲＨ１１は、水素原子、アルキル基、シクロアルキル基、アリール基又は１価の複素環基であることが好ましく、水素原子、アルキル基又はシクロアルキル基であることがより好ましく、水素原子又はアルキル基であることが更に好ましい。これらの基は置換基を有していてもよい。
【０１３７】
ＲＨ１１が有していてもよい置換基の例及び好ましい範囲は、ＡｒＨ１及びＡｒＨ２が有していてもよい置換基の例及び好ましい範囲と同じである。
【０１３８】
式（ＦＨ−１）で表される化合物としては、例えば、下記式で表される化合物が挙げられる。
【０１３９】
【化３２】
2017170313.tif 000033
【０１４０】
【化３３】
2017170313.tif 000034
【０１４１】
【化３４】
2017170313.tif 000035
【０１４２】
【化３５】
2017170313.tif 000036
【０１４３】
【化３６】
2017170313.tif 000037
【０１４４】
【化３７】
2017170313.tif 000038
【０１４５】
【化３８】
2017170313.tif 000039
【０１４６】
［高分子ホスト］
ホスト材料として好ましい高分子化合物（以下、「高分子ホスト」ともいう。）に関して説明する。
【０１４７】
高分子ホストは、好ましくは、式（Ｙ）で表される構成単位を含む高分子化合物である。
【０１４８】
ＡｒＹ１で表されるアリーレン基は、好ましくは式（Ａ−１）、式（Ａ−６）、式（Ａ−７）、式（Ａ−９）〜式（Ａ−１１）、式（Ａ−１３）又は式（Ａ−１９）で表される基であり、より好ましくは式（Ａ−１）、式（Ａ−７）、式（Ａ−９）、式（Ａ−１１）又は式（Ａ−１９）で表される基である。これらの基は置換基を有していてもよい。
【０１４９】
ＡｒＹ１で表される２価の複素環基は、好ましくは式（ＡＡ−４）、式（ＡＡ−１０）、式（ＡＡ−１３）、式（ＡＡ−１５）、式（ＡＡ−１８）又は式（ＡＡ−２０）で表される基であり、より好ましくは式（ＡＡ−４）、式（ＡＡ−１０）、式（ＡＡ−１８）又は式（ＡＡ−２０）で表される基である。これらの基は置換基を有していてもよい。
【０１５０】
ＡｒＹ１で表される少なくとも１種のアリーレン基と少なくとも１種の２価の複素環基とが直接結合した２価の基における、アリーレン基及び２価の複素環基の好ましい範囲、より好ましい範囲は、それぞれ、前述のＡｒＹ１で表されるアリーレン基及び２価の複素環基の好ましい範囲、より好ましい範囲と同様である。
【０１５１】
ＡｒＹ１で表される少なくとも１種のアリーレン基と少なくとも１種の２価の複素環基とが直接結合した２価の基としては、式（Ｘ）のＡｒＸ２及びＡｒＸ４で表される少なくとも１種のアリーレン基と少なくとも１種の２価の複素環基とが直接結合した２価の基と同様のものが挙げられる。
【０１５２】
ＡｒＹ１で表される基が有してもよい置換基は、好ましくはアルキル基、シクロアルキル基又はアリール基である。これらの基は更に置換基を有していてもよい。
【０１５３】
式（Ｙ）で表される構成単位としては、例えば、式（Ｙ−１）〜式（Ｙ−７）で表される構成単位が挙げられ、本実施形態に係る発光素子の外部量子効率の観点からは、好ましくは式（Ｙ−１）又は式（Ｙ−２）で表される構成単位であり、高分子ホストの電子輸送性の観点からは、好ましくは式（Ｙ−３）又は式（Ｙ−４）で表される構成単位であり、高分子ホストの正孔輸送性の観点からは、好ましくは式（Ｙ−５）〜式（Ｙ−７）で表される構成単位である。
【０１５４】
【化３９】
2017170313.tif 000040
【０１５５】
式中、ＲＹ１は、水素原子、アルキル基、シクロアルキル基、アルコキシ基、シクロアルコキシ基、アリール基又は１価の複素環基を表し、これらの基は置換基を有していてもよい。複数存在するＲＹ１は、同一でも異なっていてもよく、隣接するＲＹ１同士は互いに結合して、それぞれが結合する炭素原子と共に環を形成していてもよい。
【０１５６】
ＲＹ１は、好ましくは水素原子、アルキル基、シクロアルキル基又はアリール基である。これらの基は置換基を有していてもよい。
【０１５７】
式（Ｙ−１）で表される構成単位は、好ましくは、式（Ｙ−１’）で表される構成単位である。
【０１５８】
【化４０】
2017170313.tif 000041
【０１５９】
式中、ＲＹ１１は、アルキル基、シクロアルキル基、アルコキシ基、シクロアルコキシ基、アリール基又は１価の複素環基を表し、これらの基は置換基を有していてもよい。複数存在するＲＹ１１は、同一でも異なっていてもよい。
【０１６０】
ＲＹ１１は、好ましくは、アルキル基、シクロアルキル基又はアリール基であり、より好ましくは、アルキル基又はシクロアルキル基である。これらの基は置換基を有していてもよい。
【０１６１】
【化４１】
2017170313.tif 000042
【０１６２】
式中、ＲＹ１は前記と同じ意味を表す。ＸＹ１は、−Ｃ（ＲＹ２）２−、−Ｃ（ＲＹ２）＝Ｃ（ＲＹ２）−又は−Ｃ（ＲＹ２）２−Ｃ（ＲＹ２）２−で表される基を表す。ＲＹ２は、水素原子、アルキル基、シクロアルキル基、アルコキシ基、シクロアルコキシ基、アリール基又は１価の複素環基を表し、これらの基は置換基を有していてもよい。複数存在するＲＹ２は、同一でも異なっていてもよく、ＲＹ２同士は互いに結合して、それぞれが結合する炭素原子と共に環を形成していてもよい。
【０１６３】
ＲＹ２は、好ましくはアルキル基、シクロアルキル基、アリール基又は１価の複素環基であり、より好ましくはアルキル基、シクロアルキル基又はアリール基であり、これらの基は置換基を有していてもよい。
【０１６４】
ＸＹ１において、−Ｃ（ＲＹ２）２−で表される基中の２個のＲＹ２の組み合わせは、好ましくは双方がアルキル基若しくはシクロアルキル基、双方がアリール基、双方が１価の複素環基、又は、一方がアルキル基若しくはシクロアルキル基で他方がアリール基若しくは１価の複素環基であり、より好ましくは一方がアルキル基若しくはシクロアルキル基で他方がアリール基である。これらの基は置換基を有していてもよい。２個存在するＲＹ２は互いに結合して、それぞれが結合する原子と共に環を形成していてもよく、ＲＹ２が環を形成する場合、−Ｃ（ＲＹ２）２−で表される基としては、好ましくは式（Ｙ−Ａ１）〜式（Ｙ−Ａ５）で表される基であり、より好ましくは式（Ｙ−Ａ４）で表される基である。これらの基は置換基を有していてもよい。
【０１６５】
【化４２】
2017170313.tif 000043
【０１６６】
ＸＹ１において、−Ｃ（ＲＹ２）＝Ｃ（ＲＹ２）−で表される基中の２個のＲＹ２の組み合わせは、好ましくは双方がアルキル基若しくはシクロアルキル基、又は、一方がアルキル基若しくはシクロアルキル基で他方がアリール基であり、これらの基は置換基を有していてもよい。
【０１６７】
ＸＹ１において、−Ｃ（ＲＹ２）２−Ｃ（ＲＹ２）２−で表される基中の４個のＲＹ２は、好ましくは置換基を有していてもよいアルキル基又は置換基を有していてもよいシクロアルキル基である。複数あるＲＹ２は互いに結合して、それぞれが結合する原子と共に環を形成していてもよく、ＲＹ２が環を形成する場合、−Ｃ（ＲＹ２）２−Ｃ（ＲＹ２）２−で表される基は、好ましくは式（Ｙ−Ｂ１）〜式（Ｙ−Ｂ５）で表される基であり、より好ましくは式（Ｙ−Ｂ３）で表される基である。これらの基は置換基を有していてもよい。
【０１６８】
【化４３】
2017170313.tif 000044
【０１６９】
式中、ＲＹ２は前記と同じ意味を表す。
【０１７０】
式（Ｙ−２）で表される構成単位は、式（Ｙ−２’）で表される構成単位であることが好ましい。
【０１７１】
【化４４】
2017170313.tif 000045
【０１７２】
式中、ＲＹ１及びＸＹ１は前記と同じ意味を表す。
【０１７３】
【化４５】
2017170313.tif 000046
【０１７４】
式中、ＲＹ１は前記と同じ意味を表す。ＲＹ３は、水素原子、アルキル基、シクロアルキル基、アルコキシ基、シクロアルコキシ基、アリール基又は１価の複素環基を表し、これらの基は置換基を有していてもよい。
【０１７５】
ＲＹ３は、好ましくはアルキル基、シクロアルキル基、アルコキシ基、シクロアルコキシ基、アリール基又は１価の複素環基であり、より好ましくはアリール基である。これらの基は置換基を有していてもよい。
【０１７６】
【化４６】
2017170313.tif 000047
【０１７７】
式中、ＲＹ１は前記を同じ意味を表す。ＲＹ４は、水素原子、アルキル基、シクロアルキル基、アルコキシ基、シクロアルコキシ基、アリール基又は１価の複素環基を表し、これらの基は置換基を有していてもよい。
【０１７８】
ＲＹ４は、好ましくはアルキル基、シクロアルキル基、アルコキシ基、シクロアルコキシ基、アリール基又は１価の複素環基であり、より好ましくはアリール基である。これらの基は置換基を有していてもよい。
【０１７９】
式（Ｙ）で表される構成単位としては、例えば、式（Ｙ−１１）〜式（Ｙ−５６）で表される構成単位が挙げられ、好ましくは、式（Ｙ−１１）〜式（Ｙ−５５）で表される構成単位である。
【０１８０】
【化４７】
2017170313.tif 000048
【０１８１】
【化４８】
2017170313.tif 000049
【０１８２】
【化４９】
2017170313.tif 000050
【０１８３】
【化５０】
2017170313.tif 000051
【０１８４】
【化５１】
2017170313.tif 000052
【０１８５】
【化５２】
2017170313.tif 000053
【０１８６】
【化５３】
2017170313.tif 000054
【０１８７】
【化５４】
2017170313.tif 000055
【０１８８】
【化５５】
2017170313.tif 000056
【０１８９】
【化５６】
2017170313.tif 000057
【０１９０】
【化５７】
2017170313.tif 000058
【０１９１】
【化５８】
2017170313.tif 000059
【０１９２】
【化５９】
2017170313.tif 000060
【０１９３】
式（Ｙ）で表される構成単位であって、ＡｒＹ１がアリーレン基である構成単位は、本実施形態に係る発光素子の外部量子効率がより優れるので、高分子ホストに含まれる構成単位の合計量に対して、好ましくは１０〜１００モル％であり、より好ましくは５０〜１００モル％である。
【０１９４】
式（Ｙ）で表される構成単位であって、ＡｒＹ１が２価の複素環基、又は、少なくとも１種のアリーレン基と少なくとも１種の２価の複素環基とが直接結合した２価の基である構成単位は、高分子ホストの電荷輸送性が優れるので、高分子ホストに含まれる構成単位の合計量に対して、好ましくは０．５〜４０モル％であり、より好ましくは３〜３０モル％である。
【０１９５】
式（Ｙ）で表される構成単位は、高分子ホスト中に、１種のみ含まれていてもよく、２種以上含まれていてもよい。
【０１９６】
高分子ホストは、正孔輸送性が優れるので、更に、式（Ｘ）で表される構成単位を含むことが好ましい。
【０１９７】
【化６０】
2017170313.tif 000061
【０１９８】
式中、
ａＸ１及びａＸ２は、それぞれ独立に、０以上の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２及びＡｒＸ４が複数存在する場合、それらは同一でも異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。
ＲＸ２及びＲＸ３が複数存在する場合、それらは同一でも異なっていてもよい。
【０１９９】
ａＸ１は、本実施形態に係る発光素子の外部量子効率がより優れるので、好ましくは２以下の整数であり、より好ましくは１である。
【０２００】
ａＸ２は、本実施形態に係る発光素子の外部量子効率がより優れるので、好ましくは２以下の整数であり、より好ましくは０である。
【０２０１】
ＲＸ１、ＲＸ２及びＲＸ３は、好ましくはアルキル基、シクロアルキル基、アリール基又は１価の複素環基であり、より好ましくはアリール基である。これらの基は置換基を有していてもよい。
【０２０２】
ＡｒＸ１及びＡｒＸ３で表されるアリーレン基は、好ましくは式（Ａ−１）又は式（Ａ−９）で表される基であり、より好ましくは式（Ａ−１）で表される基である。これらの基は置換基を有していてもよい。
【０２０３】
ＡｒＸ１及びＡｒＸ３で表される２価の複素環基は、好ましくは式（ＡＡ−１）、式（ＡＡ−２）又は式（ＡＡ−７）〜式（ＡＡ−２６）で表される基である。これらの基は置換基を有していてもよい。
【０２０４】
ＡｒＸ１及びＡｒＸ３は、好ましくは置換基を有していてもよいアリーレン基である。
【０２０５】
ＡｒＸ２及びＡｒＸ４で表されるアリーレン基は、好ましくは式（Ａ−１）、式（Ａ−６）、式（Ａ−７）、式（Ａ−９）〜式（Ａ−１１）又は式（Ａ−１９）で表される基である。これらの基は置換基を有していてもよい。
【０２０６】
ＡｒＸ２及びＡｒＸ４で表される２価の複素環基の好ましい範囲は、ＡｒＸ１及びＡｒＸ３で表される２価の複素環基の好ましい範囲と同じである。
【０２０７】
ＡｒＸ２及びＡｒＸ４で表される少なくとも１種のアリーレン基と少なくとも１種の２価の複素環基とが直接結合した２価の基における、アリーレン基及び２価の複素環基の好ましい範囲、より好ましい範囲は、それぞれ、ＡｒＸ１及びＡｒＸ３で表されるアリーレン基及び２価の複素環基の好ましい範囲、より好ましい範囲と同じである。
【０２０８】
ＡｒＸ２及びＡｒＸ４で表される少なくとも１種のアリーレン基と少なくとも１種の２価の複素環基とが直接結合した２価の基としては、例えば、下記式で表される基が挙げられ、これらは置換基を有していてもよい。
【０２０９】
【化６１】
2017170313.tif 000062
【０２１０】
式中、ＲＸＸは、水素原子、アルキル基、シクロアルキル基、アリール基又は１価の複素環基を表し、これらの基は置換基を有していてもよい。
【０２１１】
ＡｒＸ２及びＡｒＸ４は、好ましくは置換基を有していてもよいアリーレン基である。
【０２１２】
ＡｒＸ１〜ＡｒＸ４及びＲＸ１〜ＲＸ３で表される基が有してもよい置換基としては、好ましくはアルキル基、シクロアルキル基又はアリール基である。これらの基は更に置換基を有していてもよい。
【０２１３】
式（Ｘ）で表される構成単位としては、好ましくは式（Ｘ−１）〜式（Ｘ−７）で表される構成単位であり、より好ましくは式（Ｘ−３）〜式（Ｘ−７）で表される構成単位であり、更に好ましくは式（Ｘ−３）〜式（Ｘ−６）で表される構成単位である。
【０２１４】
【化６２】
2017170313.tif 000063
【０２１５】
【化６３】
2017170313.tif 000064
【０２１６】
【化６４】
2017170313.tif 000065
【０２１７】
【化６５】
2017170313.tif 000066
【０２１８】
式中、ＲＸ４及びＲＸ５は、それぞれ独立に、水素原子、アルキル基、シクロアルキル基、アルコキシ基、シクロアルコキシ基、アリール基、アリールオキシ基、ハロゲン原子、１価の複素環基又はシアノ基を表し、これらの基は置換基を有していてもよい。複数存在するＲＸ４は、同一でも異なっていてもよい。複数存在するＲＸ５は、同一でも異なっていてもよく、隣接するＲＸ５同士は互いに結合して、それぞれが結合する炭素原子と共に環を形成していてもよい。
【０２１９】
式（Ｘ）で表される構成単位は、正孔輸送性が優れるので、高分子ホストに含まれる構成単位の合計量に対して、好ましくは０．１〜５０モル％であり、より好ましくは１〜４０モル％であり、更に好ましくは５〜３０モル％である。
【０２２０】
式（Ｘ）で表される構成単位としては、例えば、式（Ｘ１−１）〜式（Ｘ１−１９）で表される構成単位が挙げられ、好ましくは式（Ｘ１−６）〜式（Ｘ１−１４）で表される構成単位である。
【０２２１】
【化６６】
2017170313.tif 000067
【０２２２】
【化６７】
2017170313.tif 000068
【０２２３】
【化６８】
2017170313.tif 000069
【０２２４】
【化６９】
2017170313.tif 000070
【０２２５】
【化７０】
2017170313.tif 000071
【０２２６】
【化７１】
2017170313.tif 000072
【０２２７】
【化７２】
2017170313.tif 000073
【０２２８】
【化７３】
2017170313.tif 000074
【０２２９】
高分子ホストにおいて、式（Ｘ）で表される構成単位は、１種のみ含まれていても、２種以上含まれていてもよい。
【０２３０】
高分子ホストとしては、例えば、表１に示す高分子化合物（Ｐ−１）〜（Ｐ−６）が挙げられる。ここで、「その他の構成単位」とは、式（Ｙ）で表される構成単位及び式（Ｘ）で表される構成単位以外の構成単位を意味する。
【０２３１】
【表１】
2017170313.tif 000075
【０２３２】
表１中、ｐ、ｑ、ｒ、ｓ及びｔは、各構成単位のモル比率を示す。ｐ＋ｑ＋ｒ＋ｓ＋ｔ＝１００であり、かつ、１００≧ｐ＋ｑ＋ｒ＋ｓ≧７０である。
【０２３３】
高分子化合物（Ｐ−１）〜（Ｐ−６）における、式（Ｘ）及び式（Ｙ）で表される構成単位の例及び好ましい範囲は、上述のとおりである。
【０２３４】
高分子ホストは、ブロック共重合体、ランダム共重合体、交互共重合体、グラフト共重合体のいずれであってもよいし、その他の態様であってもよいが、複数種の原料モノマーを共重合してなる共重合体であることが好ましい。
【０２３５】
高分子ホストのポリスチレン換算の数平均分子量は、好ましくは５×１０３〜１×１０６であり、より好ましくは１×１０４〜５×１０５であり、更に好ましくは１．５×１０４〜２×１０５である。
【０２３６】
［高分子ホストの製造方法］
高分子ホストは、ケミカルレビュー（Ｃｈｅｍ．  Ｒｅｖ．），第１０９巻，８９７−１０９１頁（２００９年）等に記載の公知の重合方法を用いて製造することができ、Ｓｕｚｕｋｉ反応、Ｂｕｃｈｗａｌｄ反応、Ｓｔｉｌｌｅ反応、Ｎｅｇｉｓｈｉ反応及びＫｕｍａｄａ反応等の遷移金属触媒を用いるカップリング反応により重合させる方法が例示される。
【０２３７】
上記重合方法において、単量体を仕込む方法としては、単量体全量を反応系に一括して仕込む方法、単量体の一部を仕込んで反応させた後、残りの単量体を一括、連続又は分割して仕込む方法、単量体を連続又は分割して仕込む方法等が挙げられる。
【０２３８】
遷移金属触媒としては、パラジウム触媒、ニッケル触媒等が挙げられる。
【０２３９】
重合反応の後処理は、公知の方法、例えば、分液により水溶性不純物を除去する方法、メタノール等の低級アルコールに重合反応後の反応液を加えて、析出させた沈殿を濾過した後、乾燥させる方法等を単独又は組み合わせて行う。高分子ホストの純度が低い場合、例えば、晶析、再沈殿、ソックスレー抽出器による連続抽出、カラムクロマトグラフィー等の通常の方法にて精製することができる。
【０２４０】
［第１の組成物］
第１の有機層は、蛍光発光性低分子化合物と、前述のホスト材料、正孔輸送材料、正孔注入材料、電子輸送材料、電子注入材料、酸化防止剤、及び、発光材料（蛍光発光性低分子化合物とは異なる。）からなる群から選ばれる少なくとも１種の材料とを含む組成物（以下、「第１の組成物」ともいう。）を含有する層であってもよい。
【０２４１】
［正孔輸送材料］
正孔輸送材料は、低分子化合物と高分子化合物とに分類され、好ましくは高分子化合物である。正孔輸送材料は、架橋基を有していてもよい。
【０２４２】
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノン等が挙げられ、好ましくはフラーレンである。
【０２４３】
第１の組成物において、正孔輸送材料の配合量は、蛍光発光性低分子化合物を１００質量部とした場合、通常、１〜４００質量部であり、好ましくは５〜１５０質量部である。
【０２４４】
正孔輸送材料は、一種単独で用いても二種以上を併用してもよい。
【０２４５】
［電子輸送材料］
電子輸送材料は、低分子化合物と高分子化合物とに分類される。電子輸送材料は、架橋基を有していてもよい。
【０２４６】
低分子化合物としては、例えば、８−ヒドロキシキノリンを配位子とする燐光発光性化合物、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。
【０２４７】
高分子化合物としては、例えば、ポリフェニレン、ポリフルオレン、及び、これらの誘導体が挙げられる。高分子化合物は、金属でドープされていてもよい。
【０２４８】
第１の組成物において、電子輸送材料の配合量は、蛍光発光性低分子化合物を１００質量部とした場合、通常、１〜４００質量部であり、好ましくは５〜１５０質量部である。
【０２４９】
電子輸送材料は、一種単独で用いても二種以上を併用してもよい。
【０２５０】
［正孔注入材料及び電子注入材料］
正孔注入材料及び電子注入材料は、各々、低分子化合物と高分子化合物とに分類される。正孔注入材料及び電子注入材料は、架橋基を有していてもよい。
【０２５１】
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
【０２５２】
高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
【０２５３】
第１の組成物において、正孔注入材料及び電子注入材料の配合量は、各々、蛍光発光性低分子化合物を１００質量部とした場合、通常、１〜４００質量部であり、好ましくは５〜１５０質量部である。
【０２５４】
電子注入材料及び正孔注入材料は、各々、一種単独で用いても二種以上を併用してもよい。
【０２５５】
［イオンドープ］
正孔注入材料又は電子注入材料が導電性高分子を含む場合、導電性高分子の電気伝導度は、好ましくは、１×１０−５Ｓ／ｃｍ〜１×１０３Ｓ／ｃｍである。導電性高分子の電気伝導度をかかる範囲とするために、導電性高分子に適量のイオンをドープすることができる。
【０２５６】
ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオンが挙げられる。カチオンとしては、例えば、リチウムイオン、ナトリウムイオン、カリウムイオン、テトラブチルアンモニウムイオンが挙げられる。
【０２５７】
ドープするイオンは、一種単独で用いても二種以上を併用してもよい。
【０２５８】
［発光材料］
発光材料は、低分子化合物と高分子化合物とに分類される。発光材料は、架橋基を有していてもよい。
【０２５９】
低分子化合物としては、例えば、ナフタレン及びその誘導体、アントラセン及びその誘導体、ペリレン及びその誘導体、並びに、イリジウム、白金又はユーロピウムを中心金属とする三重項発光錯体が挙げられる。
【０２６０】
高分子化合物としては、例えば、フェニレン基、ナフタレンジイル基、フルオレンジイル基、フェナントレンジイル基、ジヒドロフェナントレンジイル基、式（Ｘ）で表される構成単位、カルバゾールジイル基、フェノキサジンジイル基、フェノチアジンジイル基、アントラセンジイル基、ピレンジイル基等を含む高分子化合物が挙げられる。
【０２６１】
発光材料は、好ましくは、三重項発光錯体及び／又は高分子化合物を含む。
【０２６２】
三重項発光錯体としては、例えば、以下に示す金属錯体が挙げられる。
【０２６３】
【化７４】
2017170313.tif 000076
【０２６４】
【化７５】
2017170313.tif 000077
【０２６５】
【化７６】
2017170313.tif 000078
【０２６６】
【化７７】
2017170313.tif 000079
【０２６７】
【化７８】
2017170313.tif 000080
【０２６８】
第１の組成物において、発光材料の配合量は、蛍光発光性低分子化合物を１００質量部とした場合、通常、１〜４００質量部であり、好ましくは５〜１５０質量部である。
【０２６９】
発光材料は、一種単独で用いても二種以上を併用してもよい。
【０２７０】
［酸化防止剤］
酸化防止剤は、蛍光発光性低分子化合物と同じ溶媒に可溶であり、発光及び電荷輸送を阻害しない化合物であればよく、例えば、フェノール系酸化防止剤、リン系酸化防止剤が挙げられる。
【０２７１】
第１の組成物において、酸化防止剤の配合量は、蛍光発光性低分子化合物を１００質量部とした場合、通常、０．００１〜１０質量部である。
【０２７２】
酸化防止剤は、一種単独で用いても二種以上を併用してもよい。
【０２７３】
［第１のインク］
第１の有機層を形成するための第１のインクとして、蛍光発光性低分子化合物と、溶媒とを含有する組成物を用いることができる。第１のインクは、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリーコート法、ノズルコート法等の湿式法に好適に使用することができる。
【０２７４】
第１のインクの粘度は、湿式法の種類によって調整すればよいが、インクジェット印刷法等の溶液が吐出装置を経由する印刷法に適用する場合には、吐出時の目づまりと飛行曲がりが起こりづらいので、好ましくは２５℃において１〜２０ｍＰａ・ｓである。
【０２７５】
第１のインクに含有される溶媒は、好ましくは、インク中の固形分を溶解又は均一に分散できる溶媒である。溶媒としては、例えば、１，２−ジクロロエタン、１，１，２−トリクロロエタン、クロロベンゼン、ｏ−ジクロロベンゼン等の塩素系溶媒；ＴＨＦ、ジオキサン、アニソール、４−メチルアニソール等のエーテル系溶媒；トルエン、キシレン、メシチレン、エチルベンゼン、ｎ−ヘキシルベンゼン、シクロヘキシルベンゼン等の芳香族炭化水素系溶媒；シクロヘキサン、メチルシクロヘキサン、ｎ−ペンタン、ｎ−ヘキサン、ｎ−へプタン、ｎ−オクタン、ｎ−ノナン、ｎ−デカン、ｎ−ドデカン、ビシクロヘキシル等の脂肪族炭化水素系溶媒；アセトン、メチルエチルケトン、シクロヘキサノン、アセトフェノン等のケトン系溶媒；酢酸エチル、酢酸ブチル、エチルセルソルブアセテート、安息香酸メチル、酢酸フェニル等のエステル系溶媒；エチレングリコール、グリセリン、１，２−ヘキサンジオール等の多価アルコール系溶媒；イソプロピルアルコール、シクロヘキサノール等のアルコール系溶媒；ジメチルスルホキシド等のスルホキシド系溶媒；Ｎ−メチル−２−ピロリドン、Ｎ，Ｎ−ジメチルホルムアミド等のアミド系溶媒が挙げられる。溶媒は、一種単独で用いても二種以上を併用してもよい。
【０２７６】
第１のインクにおいて、溶媒の配合量は、蛍光発光性低分子化合物を１００質量部とした場合、通常、１０００〜１０００００質量部であり、好ましくは２０００〜２００００質量部である。
【０２７７】
第１の有機層は、上述の三重項発光錯体を含まない層であることが好ましい。
【０２７８】
＜第２の有機層＞
第２の有機層は、架橋基を有する架橋構成単位を含む高分子化合物（以下、「第２の有機層の高分子化合物」ともいう。）の架橋体を含有する層である。
【０２７９】
第２の有機層において、第２の有機層の高分子化合物の架橋体は、一種単独で含有されていても、二種以上含有されていてもよい。
【０２８０】
第２の有機層の高分子化合物の架橋体は、第２の有機層の高分子化合物を上述した方法及び条件等により架橋した状態にすることで得られる。
【０２８１】
第２の有機層が、一種の第２の有機層の高分子化合物を架橋した架橋体を含有する層である場合、一種の第２の有機層の高分子化合物を構成する各構成単位について、一種の高分子化合物を構成する全構成単位の総モルに対するその構成単位のモル比Ｃとその構成単位の分子量Ｍとを乗じた値ｘ、及び、モル比Ｃとその構成単位が有する架橋基の数ｎとを乗じた値ｙを求めたとき、ｘの総和Ｘ１及びｙの総和Ｙ１から計算される（Ｙ１×１０００）／Ｘ１の値が、０．６０以上となる。
【０２８２】
第２の有機層が、二種以上の第２の有機層の高分子化合物を架橋した架橋体を含有する層である場合、各第２の有機層の高分子化合物について求めた（Ｙ１×１０００）／Ｘ１の値の加重平均（二種以上の第２の有機層の高分子化合物の配合比からの平均値）が、０．６０以上となる。
【０２８３】
第２の有機層が、一種以上の第２の有機層の高分子化合物を架橋した架橋体と、架橋基を有する架橋構成単位を含まない高分子化合物とを含有する層である場合、各第２の有機層の高分子化合物について求めた（Ｙ１×１０００）／Ｘ１の値と、各架橋基を有する架橋構成単位を含まない高分子化合物について求めた（Ｙ１×１０００）／Ｘ１の値との加重平均（一種以上の第２の有機層の高分子化合物及び一種以上の架橋基を有する架橋構成単位を含まない高分子化合物の配合比からの平均値）が、０．６０以上となる。
【０２８４】
第２の有機層において、架橋基を有する架橋構成単位を含まない高分子化合物としては、例えば、式（Ｙ）で表される構成単位及び式（Ｘ）で表される構成単位からなる群から選ばれる少なくとも一種の構成単位を含む高分子化合物が挙げられる。
【０２８５】
［第２の有機層の高分子化合物］
第２の有機層の高分子化合物は、本実施形態に係る発光素子の外部量子効率が優れるので、上記架橋基Ａ群から選ばれる少なくとも１種の架橋基を有する架橋構成単位を含む高分子化合物であることが好ましい。
【０２８６】
上記架橋基Ａ群から選ばれる架橋基としては、本実施形態に係る発光素子の外部量子効率がより優れるので、好ましくは、式（ＸＬ−１）〜式（ＸＬ−４）、式（ＸＬ−７）〜式（ＸＬ−１０）又は式（ＸＬ−１４）〜式（ＸＬ−１７）で表される架橋基であり、より好ましくは、式（ＸＬ−１）、式（ＸＬ−３）、式（ＸＬ−９）、式（ＸＬ−１０）、式（ＸＬ−１６）又は式（ＸＬ−１７）で表される架橋基であり、更に好ましくは、式（ＸＬ−１）、式（ＸＬ−１６）又は式（ＸＬ−１７）で表される架橋基であり、特に好ましくは、式（ＸＬ−１）又は式（ＸＬ−１７）で表される架橋基であり、とりわけ好ましくは、式（ＸＬ−１７）で表される架橋基である。
【０２８７】
第２の有機層の高分子化合物に含まれる、架橋基Ａ群から選ばれる少なくとも一種の架橋基を有する構成単位は、後述する式（２）で表される構成単位、式（２’）で表される構成単位、又は下記式で表される構成単位であってよく、式（２）で表される構成単位又は式（２’）で表される構成単位が好ましい。
【０２８８】
【化７９】
2017170313.tif 000081
【０２８９】
［式（２）で表される構成単位］
ｎＡは、０〜５の整数を表し、本実施形態に係る発光素子の外部量子効率がより優れるので、好ましくは０〜３の整数であり、より好ましくは０〜２の整数であり、更に好ましくは１又は２である。
【０２９０】
ｎは、１又は２を表し、本実施形態に係る発光素子の外部量子効率がより優れるので、好ましくは２である。
【０２９１】
Ａｒ３は、芳香族炭化水素基又は複素環基を表し、本実施形態に係る発光素子の外部量子効率がより優れるので、好ましくは置換基を有していてもよい芳香族炭化水素基である。
【０２９２】
Ａｒ３で表される芳香族炭化水素基の炭素原子数は、置換基の炭素原子数を含めないで、通常６〜６０であり、好ましくは６〜３０であり、より好ましくは６〜１８である。
【０２９３】
Ａｒ３で表される芳香族炭化水素基のｎ個の置換基を除いたアリーレン基部分としては、好ましくは、式（Ａ−１）〜式（Ａ−２０）で表される基で表される基であり、より好ましくは、式（Ａ−１）、式（Ａ−２）、式（Ａ−６）〜式（Ａ−１０）、式（Ａ−１９）又は式（Ａ−２０）で表される基であり、更に好ましくは、式（Ａ−１）、式（Ａ−２）、式（Ａ−７）、式（Ａ−９）又は式（Ａ−１９）で表される基である。これらの基は置換基を有していてもよい。
【０２９４】
Ａｒ３で表される複素環基の炭素原子数は、置換基の炭素原子数を含めないで、通常２〜６０であり、好ましくは３〜３０であり、より好ましくは４〜１８である。
【０２９５】
Ａｒ３で表される複素環基のｎ個の置換基を除いた２価の複素環基部分としては、好ましくは、式（ＡＡ−１）〜式（ＡＡ−３４）で表される基である。
【０２９６】
Ａｒ３で表される芳香族炭化水素基及び複素環基は置換基を有していてもよく、該置換基としては、アルキル基、シクロアルキル基、アルコキシ基、シクロアルコキシ基、アリール基、アリールオキシ基、ハロゲン原子、１価の複素環基及びシアノ基が好ましい。
【０２９７】
ＬＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表す。ＬＡで表されるアルキレン基の炭素原子数は、置換基の炭素原子数を含めないで、通常１〜２０であり、好ましくは１〜１５であり、より好ましくは１〜１０である。ＬＡで表されるシクロアルキレン基の炭素原子数は、置換基の炭素原子数を含めないで、通常３〜２０である。
【０２９８】
ＬＡで表されるアルキレン基としては、例えば、メチレン基、エチレン基、プロピレン基、ブチレン基、ヘキシレン基、オクチレン基が挙げられる。ＬＡで表されるアルキレン基は、置換基を有していてもよく、該置換基としては、シクロアルキル基、アルコキシ基、シクロアルコキシ基、ハロゲン原子及びシアノ基が好ましい。これらの基は更に置換基を有していてもよい。
【０２９９】
ＬＡで表されるシクロアルキレン基としては、例えば、シクロペンチレン基、シクロヘキシレン基が挙げられる。ＬＡで表されるシクロアルキレン基は、置換基を有していてもよく、該置換基としては、アルキル基、シクロアルキル基、アルコキシ基、シクロアルコキシ基、ハロゲン原子及びシアノ基が好ましい。これらの基は更に置換基を有していてもよい。
【０３００】
ＬＡで表されるアリーレン基は、置換基を有していてもよい。アリーレン基としては、フェニレン基又はフルオレンジイル基が好ましく、ｍ−フェニレン基、ｐ−フェニレン基、フルオレン−２，７−ジイル基、フルオレン−９，９−ジイル基がより好ましい。アリーレン基が有してもよい置換基としては、アルキル基、シクロアルキル基、アルコキシ基、シクロアルコキシ基、アリール基、アリールオキシ基、１価の複素環基、ハロゲン原子、シアノ基又は上記架橋基Ａ群から選ばれる架橋基が好ましい。これらの基は更に置換基を有していてもよい。
【０３０１】
ＬＡで表される２価の複素環基としては、好ましくは式（ＡＡ−１）〜式（ＡＡ−３４）で表される基である。
【０３０２】
ＬＡは、第２の有機層の高分子化合物の製造が容易になるので、好ましくは、アリーレン基又はアルキレン基であり、より好ましくは、フェニレン基、フルオレンジイル基又はアルキレン基である。これらの基は置換基を有していてもよい。
【０３０３】
Ｘは、上記架橋基Ａ群から選ばれる架橋基を表す。Ｘで表される架橋基としては、本実施形態に係る発光素子の外部量子効率がより優れるので、好ましくは、式（ＸＬ−１）〜式（ＸＬ−４）、式（ＸＬ−７）〜式（ＸＬ−１０）又は式（ＸＬ−１４）〜式（ＸＬ−１７）で表される架橋基であり、より好ましくは、式（ＸＬ−１）、式（ＸＬ−３）、式（ＸＬ−９）、式（ＸＬ−１０）、式（ＸＬ−１６）又は式（ＸＬ−１７）で表される架橋基であり、更に好ましくは、式（ＸＬ−１）、式（ＸＬ−１６）又は式（ＸＬ−１７）で表される架橋基であり、特に好ましくは、式（ＸＬ−１）又は式（ＸＬ−１７）で表される架橋基であり、とりわけ好ましくは、式（ＸＬ−１７）で表される架橋基である。
【０３０４】
式（２）で表される構成単位は、第２の有機層の高分子化合物中に、１種のみ含まれていてもよく、２種以上含まれていてもよい。
【０３０５】
［式（２’）で表される構成単位］
ｍＡは、０〜５の整数を表し、本実施形態に係る発光素子の外部量子効率がより優れるので、好ましくは０〜３の整数であり、より好ましくは０〜２の整数であり、更に好ましくは０又は１であり、特に好ましくは０である。
【０３０６】
ｍは、１〜４の整数を表し、本実施形態に係る発光素子の外部量子効率がより優れるので、好ましくは１又は２であり、より好ましくは２である。
【０３０７】
ｃは、０又は１の整数を表し、第２の有機層の高分子化合物の製造が容易になり、且つ、本実施形態に係る発光素子の外部量子効率がより優れるので、好ましくは０である。
【０３０８】
Ａｒ５は、芳香族炭化水素基、複素環基、又は、少なくとも１種の芳香族炭化水素環と少なくとも１種の複素環とが直接結合した基を表す。Ａｒ５は、本実施形態に係る発光素子の外部量子効率がより優れるので、好ましくは置換基を有していてもよい芳香族炭化水素基である。
【０３０９】
Ａｒ５で表される芳香族炭化水素基のｍ個の置換基を除いたアリーレン基部分の定義及び例は、式（Ｘ）におけるＡｒＸ２で表されるアリーレン基の定義及び例と同じである。
【０３１０】
Ａｒ５で表される複素環基のｍ個の置換基を除いた２価の複素環基部分の定義及び例は、式（Ｘ）におけるＡｒＸ２で表される２価の複素環基部分の定義及び例と同じである。
【０３１１】
Ａｒ５で表される少なくとも１種の芳香族炭化水素環と少なくとも１種の複素環が直接結合した基のｍ個の置換基を除いた２価の基の定義及び例は、式（Ｘ）におけるＡｒＸ２で表される少なくとも１種のアリーレン基と少なくとも１種の２価の複素環基とが直接結合した２価の基の定義及び例と同じである。
【０３１２】
Ａｒ４及びＡｒ６は、それぞれ独立に、アリーレン基又は２価の複素環基を表し、本実施形態に係る発光素子の外部量子効率がより優れるので、好ましくは置換基を有していてもよいアリーレン基である。
【０３１３】
Ａｒ４及びＡｒ６で表されるアリーレン基の定義及び例は、式（Ｘ）におけるＡｒＸ１及びＡｒＸ３で表されるアリーレン基の定義及び例と同じである。
【０３１４】
Ａｒ４及びＡｒ６で表される２価の複素環基の定義及び例は、式（Ｘ）におけるＡｒＸ１及びＡｒＸ３で表される２価の複素環基の定義及び例と同じである。
【０３１５】
Ａｒ４、Ａｒ５及びＡｒ６はそれぞれ、当該基が結合している窒素原子に結合している当該基以外の基と、直接又は酸素原子若しくは硫黄原子を介して結合して、環を形成していてもよい。Ａｒ４、Ａｒ５及びＡｒ６で表される基は置換基を有していてもよく、置換基としては、アルキル基、シクロアルキル基、アルコキシ基、シクロアルコキシ基、アリール基、アリールオキシ基、ハロゲン原子、１価の複素環基及びシアノ基が好ましい。
【０３１６】
ＫＡは、アルキレン基、シクロアルキレン基、アリーレン基、２価の複素環基、−ＮＲ’−で表される基、酸素原子又は硫黄原子を表す。ＫＡで表されるアルキレン基、シクロアルキレン基、アリーレン基、２価の複素環基の定義及び例は、それぞれ、ＬＡで表されるアルキレン基、シクロアルキレン基、アリーレン基、２価の複素環基の定義及び例と同じである。
【０３１７】
ＫＡは、第２の有機層の高分子化合物の製造が容易になるので、フェニレン基又はメチレン基であることが好ましい。
【０３１８】
Ｘ’は、上記架橋基Ａ群から選ばれる架橋基、水素原子、アルキル基、シクロアルキル基、アリール基又は１価の複素環基を表す。Ｘ’で表される架橋基の定義及び例は、前述のＸで表される架橋基の定義及び例と同じである。
【０３１９】
式（２’）で表される構成単位は、第２の有機層の高分子化合物中に、１種のみ含まれていてもよく、２種以上含まれていてもよい。
【０３２０】
［式（２）又は（２’）で表される構成単位の好ましい態様］
式（２）で表される構成単位としては、例えば、式（２−１）〜式（２−３０）で表される構成単位が挙げられ、式（２’）で表される構成単位としては、例えば、式（２’−１）〜式（２’−９）で表される構成単位が挙げられる。これらの中でも、第２の有機層の高分子化合物の架橋性が優れるので、好ましくは式（２−１）〜式（２−３０）で表される構成単位であり、より好ましくは式（２−１）〜式（２−１５）、式（２−１９）、式（２−２０）、式（２−２３）、式（２−２５）又は式（２−３０）で表される構成単位であり、更に好ましくは式（２−１）〜式（２−９）、式（２−２０）、式（２−２２）又は式（２−３０）で表される構成単位である。
【０３２１】
【化８０】
2017170313.tif 000082
【０３２２】
【化８１】
2017170313.tif 000083
【０３２３】
【化８２】
2017170313.tif 000084
【０３２４】
［その他の構成単位］
第２の有機層の高分子化合物は、正孔輸送性が優れるので、更に、式（Ｘ）で表される構成単位を含むことが好ましい。また、第２の有機層の高分子化合物は、本実施形態に係る発光素子の外部量子効率がより優れるので、更に、式（Ｙ）で表される構成単位を含むことが好ましい。
【０３２５】
第２の有機層の高分子化合物は、正孔輸送性が優れ、且つ、本実施形態に係る発光素子の外部量子効率がより優れるので、更に、式（Ｘ）で表される構成単位及び式（Ｙ）で表される構成単位を含むことが好ましい。
【０３２６】
第２の有機層の高分子化合物が含んでいてもよい式（Ｘ）で表される構成単位及び式（Ｙ）で表される構成単位の定義、例及び好ましい範囲は、それぞれ、前述の高分子ホストが含んでいてもよい式（Ｘ）で表される構成単位及び式（Ｙ）で表される構成単位の定義、例及び好ましい範囲と同じである。
【０３２７】
第２の有機層の高分子化合物において、式（Ｘ）で表される構成単位及び式（Ｙ）で表される構成単位は、それぞれ、１種のみ含まれていても、２種以上含まれていてもよい。
【０３２８】
第２の有機層の高分子化合物としては、例えば、表２に示す高分子化合物（Ｐ−７）〜（Ｐ−１４）が挙げられる。ここで、「その他の構成単位」とは、式（２）、式（２’）、式（Ｘ）及び式（Ｙ）で表される構成単位以外の構成単位を意味する。
【０３２９】
【表２】
2017170313.tif 000085
【０３３０】
表２中、ｐ’、ｑ’、ｒ’、ｓ’及びｔ’は、各構成単位のモル比率を表す。ｐ’＋ｑ’＋ｒ’＋ｓ’＋ｔ’＝１００であり、且つ、７０≦ｐ’＋ｑ’＋ｒ’＋ｓ’≦１００である。
【０３３１】
高分子化合物（Ｐ−７）〜（Ｐ−１４）における、式（２）、式（２’）、式（Ｘ）及び式（Ｙ）で表される構成単位の例及び好ましい範囲は、上述のとおりである。
【０３３２】
第２の有機層の高分子化合物は、ブロック共重合体、ランダム共重合体、交互共重合体、グラフト共重合体のいずれであってもよいし、その他の態様であってもよいが、複数種の原料モノマーを共重合してなる共重合体であることが好ましい。
【０３３３】
第２の有機層の高分子化合物のポリスチレン換算の数平均分子量は、好ましくは５×１０３〜１×１０６であり、より好ましくは１×１０４〜５×１０５であり、更に好ましくは１．５×１０４〜１×１０５である。
【０３３４】
［第２の有機層の高分子化合物の製造方法］
第２の有機層の高分子化合物は、前述の高分子ホストの製造方法と同様の方法で製造することができる。
【０３３５】
［（Ｙ１×１０００）／Ｘ１の値］
第２の有機層の高分子化合物における（Ｙ１×１０００）／Ｘ１の値は、以下の方法で求めることができる。
【０３３６】
まず、高分子化合物を構成する各構成単位について、全構成単位の総モルに対するその構成単位のモル比Ｃとその構成単位の分子量Ｍとを乗じた値ｘ、及び、モル比Ｃとその構成単位が有する架橋基の数ｎとを乗じた値ｙを求める。次いで、各構成単位について求めたｘの総和をＸ１、各構成単位について求めたｙの総和をＹ１とする。
【０３３７】
このとき、（Ｙ１×１０００）／Ｘ１の値は、第２の有機層の高分子化合物の分子量１０００あたりの架橋基の平均数とほぼ等しい値となり、第２の有機層の高分子化合物における架橋基の平均数を示す指標として有効に用いることができる。
【０３３８】
具体的な架橋基の平均数の算出方法を、下記実施例１で用いた高分子化合物ＨＴＬ−５で詳細に説明する。
【０３３９】
高分子化合物ＨＴＬ−５は、化合物Ｍ３、化合物Ｍ４及び化合物Ｍ５から誘導される構成単位を有する。全構成単位の総モルに対する比率は、化合物Ｍ３から誘導される構成単位が０．４５、化合物Ｍ４から誘導される構成単位が０．０５、化合物Ｍ５から誘導される構成単位が０．５０である。また、化合物Ｍ３から誘導される構成単位の分子量は７７６．４５、化合物Ｍ４から誘導される構成単位の分子量は２４０．２０、化合物Ｍ５から誘導される構成単位の分子量は７５０．５１である。また、化合物Ｍ３から誘導される構成単位が有する架橋基の数は２、化合物Ｍ４から誘導される構成単位が有する架橋基の数は２、化合物Ｍ５から誘導される構成単位が有する架橋基の数は０である。
【０３４０】
よって、Ｘ１は、以下のとおり求められる。
（０．４５×７７６．４５）＋（０．０５×２４０．２０）＋（０．５０×７５０．５１）＝７３６．６７
【０３４１】
また、Ｙ１は、以下のとおり求められる。
（０．４５×２）＋（０．０５×２）＋（０．５０×０）＝１．００
【０３４２】
よって、（Ｙ１×１０００）／Ｘ１の値は、以下のとおり求められる。
（１．００×１０００）／７３６．６７＝１．３６
【０３４３】
２種以上の高分子化合物を含む場合、（Ｙ１×１０００）／Ｘ１の値は、各高分子化合物を構成する構成単位に基づいて求められる。また、各高分子化合物について（Ｙ１×１０００）／Ｘ１の値を求め、各高分子化合物の配合量比から、（Ｙ１×１０００）／Ｘ１の値を求める。
【０３４４】
具体的な算出方法を、下記比較例ＣＤ３の高分子化合物ＨＴＬ−１及び高分子化合物ＨＴＬ−２を５０：５０の比で配合した場合について説明する。
【０３４５】
高分子化合物ＨＴＬ−２は、化合物Ｍ３、化合物Ｍ４、化合物Ｍ６及び化合物Ｍ５から誘導される構成単位を有する。高分子化合物ＨＴＬ−２中、全構成単位の総モルに対する比率は、化合物Ｍ３から誘導される構成単位が０．０５、化合物Ｍ４から誘導される構成単位が０．０５、化合物Ｍ６から誘導される構成単位が０．４０、化合物Ｍ５から誘導される構成単位が０．０５である。また、化合物Ｍ３から誘導される構成単位の分子量は７７６．４５、化合物Ｍ４から誘導される構成単位の分子量は２４０．２０、化合物Ｍ６から誘導される構成単位の分子量は２４４．２３、化合物Ｍ５から誘導される構成単位の分子量は７５０．５１である。また、化合物Ｍ３から誘導される構成単位が有する架橋基の数は２、化合物Ｍ４から誘導される構成単位が有する架橋基の数は２、化合物Ｍ６から誘導される単量体が有する架橋基の数は０、化合物Ｍ５から誘導される構成単位が有する架橋基の数は０である。よって、高分子化合物ＨＴＬ−２について、上述の方法で計算した（Ｙ１×１０００）／Ｘ１の値は０．３８である。
【０３４６】
高分子化合物ＨＴＬ−１は、化合物Ｍ６及び化合物Ｍ５から誘導される構成単位を有する。高分子化合物ＨＴＬ−１中、全構成単位の総モルに対する比率は、化合物Ｍ６から誘導される構成単位が０．５０、化合物Ｍ５から誘導される構成単位が０．５０である。また、化合物Ｍ６から誘導される構成単位の分子量は２４４．２３、化合物Ｍ５から誘導される構成単位の分子量は７５０．５１である。また、化合物Ｍ６から誘導される構成単位が有する架橋基の数は０、化合物Ｍ５から誘導される構成単位が有する架橋基の数は０である。よって、高分子化合物ＨＴＬ−１について、上述の方法で計算した（Ｙ１×１０００）／Ｘ１の値は０である。
【０３４７】
比較例ＣＤ３において、高分子化合物ＨＴＬ−２及び高分子化合物ＨＴＬ−１は、５０：５０の比で配合されている。よって、比較例ＣＤ３において、（Ｙ１×１０００）／Ｘ１の値は、以下の式で、０．１９と求めることができる。
０．３８×０．５＋０×０．５＝０．１９
【０３４８】
なお、前述の特許文献１に記載されている高分子化合物（Ｐ０−１）及び特許文献２に記載されている高分子化合物（Ｐ０−２）の（Ｙ１×１０００）／Ｘ１の値は、それぞれ、０．５７及び０と算出される。
【０３４９】
本実施形態において、（Ｙ１×１０００）／Ｘ１の値は、本実施形態に係る発光素子の外部量子効率がより優れるので、好ましくは０．６９以上であり、より好ましくは０．８５以上であり、更に好ましくは０．９５以上であり、特に好ましくは１．１０以上であり、とりわけ好ましくは１．２０以上である。（Ｙ１×１０００）／Ｘ１の値が増えることによって、第２の有機層が緻密な膜となり、第２の有機層の電荷輸送性及び／又は第２の有機層から第１の有機層への電荷注入が改善されると考えられる。
【０３５０】
本実施形態において、（Ｙ１×１０００）／Ｘ１の値は、通常５．０以下であり、好ましくは４．０以下であり、より好ましくは３．０以下であり、更に好ましくは２．０以下であり、特に好ましくは１．５０以下である。（Ｙ１×１０００）／Ｘ１の値をこの範囲とすることで、平坦な膜が一層得られ易くなり、且つ、発光素子の輝度寿命が一層優れるという効果が奏される。
【０３５１】
また、本実施形態において、（Ｙ１×１０００）／Ｘ１の値は、本実施形態に係る発光素子の外部量子効率がより優れ、且つ、本実施形態に係る発光素子の輝度寿命がより優れるので、好ましくは０．８５以上４．０以下であり、より好ましくは０．９５以上３．０以下であり、更に好ましくは１．１０以上２．０以下であり、特に好ましくは１．２０以上１．５０以下である。
【０３５２】
［第２の組成物］
第２の有機層は、第２の有機層の高分子化合物の架橋体と、正孔輸送材料、正孔注入材料、電子輸送材料、電子注入材料、酸化防止剤、及び、発光材料からなる群から選ばれる少なくとも１種の材料とを含む組成物（以下、「第２の組成物」ともいう。）を含有する層であってもよい。
【０３５３】
第２の組成物に含有される正孔輸送材料、電子輸送材料、正孔注入材料、電子注入材料及び発光材料の例及び好ましい範囲は、第１の組成物に含有される正孔輸送材料、電子輸送材料、正孔注入材料、電子注入材料及び発光材料の例及び好ましい範囲と同じである。
第２の組成物において、正孔輸送材料、電子輸送材料、正孔注入材料、電子注入材料及び発光材料の配合量は、各々、第２の有機層の高分子化合物の架橋体を１００質量部とした場合、通常、１〜４００質量部であり、好ましくは５〜１５０質量部である。
【０３５４】
第２の組成物に含有される酸化防止剤の例及び好ましい範囲は、第１の組成物に含有される酸化防止剤の例及び好ましい範囲と同じである。第２の組成物において、酸化防止剤の配合量は、第２の有機層の高分子化合物の架橋体を１００質量部とした場合、通常、０．００１〜１０質量部である。
【０３５５】
［第２のインク］
第２の有機層を形成するための第２のインクとして、第２の有機層の高分子化合物と、溶媒とを含有する第２の組成物を用いることができる。第２のインクは、第１のインクの項で説明した湿式法に好適に使用することができる。第２のインクの粘度の好ましい範囲は、第１のインクの粘度の好ましい範囲と同じである。第２のインクに含有される溶媒の例及び好ましい範囲は、第１のインクに含有される溶媒の例及び好ましい範囲と同じである。
【０３５６】
第２のインクにおいて、溶媒の配合量は、第２の有機層の高分子化合物を１００質量部とした場合、通常、１０００〜１０００００質量部であり、好ましくは２０００〜２００００質量部である。
【０３５７】
＜発光素子の層構成＞
本実施形態に係る発光素子は、陽極と、陰極と、前記陽極及び前記陰極の間に設けられた第１の有機層と、前記陽極及び前記陰極の間に、前記第１の有機層に隣接して設けられた第２の有機層と、を有する。本実施形態に係る発光素子は、陽極、陰極、第１の有機層及び第２の有機層以外の層を有していてもよい。
【０３５８】
本実施形態に係る発光素子において、第１の有機層は、通常、発光層（以下、「第１の発光層」ともいう。）である。
【０３５９】
本実施形態に係る発光素子において、第２の有機層は、通常、正孔輸送層、発光層（以下、「第２の発光層」ともいう。）又は電子輸送層であり、好ましくは正孔輸送層又は第２の発光層であり、より好ましくは正孔輸送層である。
【０３６０】
本実施形態に係る発光素子において、第２の有機層は、発光素子の外部量子効率がより優れるので、陽極及び第１の有機層の間に設けられた層であることが好ましく、陽極及び第１の有機層の間に設けられた正孔輸送層又は第２の発光層であることがより好ましく、陽極及び第１の有機層の間に設けられた正孔輸送層であることが更に好ましい。
【０３６１】
本実施形態に係る発光素子において、第２の有機層が陽極及び第１の有機層の間に設けられた正孔輸送層である場合、発光素子の外部量子効率がより優れるので、陽極と第２の有機層との間に、正孔注入層を更に有することが好ましい。また、第２の有機層が陽極及び第１の有機層の間に設けられた正孔輸送層である場合、発光素子の外部量子効率がより優れるので、陰極と第１の有機層との間に、電子注入層及び電子輸送層のうちの少なくとも１つの層を更に有することが好ましい。
【０３６２】
本実施形態に係る発光素子において、第２の有機層が陽極及び第１の有機層の間に設けられた第２の発光層である場合、発光素子の外部量子効率がより優れるので、陽極と第２の有機層との間に、正孔注入層及び正孔輸送層のうちの少なくとも１つの層を更に有することが好ましい。また、第２の有機層が陽極及び第１の有機層の間に設けられた第２の発光層である場合、発光素子の外部量子効率がより優れるので、陰極と第１の有機層との間に、電子注入層及び電子輸送層のうちの少なくとも１つの層を更に有することが好ましい。
【０３６３】
本実施形態に係る発光素子において、第２の有機層が陰極及び第１の有機層の間に設けられた第２の発光層である場合、発光素子の外部量子効率がより優れるので、陽極と第１の有機層との間に、正孔注入層及び正孔輸送層のうちの少なくとも１つの層を更に有することが好ましい。また、第２の有機層が陰極及び第１の有機層の間に設けられた第２の発光層である場合、発光素子の外部量子効率がより優れるので、陰極と第２の有機層との間に、電子注入層及び電子輸送層のうちの少なくとも１つの層を更に有することが好ましい。
【０３６４】
本実施形態に係る発光素子において、第２の有機層が陰極及び第１の有機層の間に設けられた電子輸送層である場合、発光素子の外部量子効率がより優れるので、陽極と第１の有機層との間に、正孔注入層及び正孔輸送層のうちの少なくとも１つの層を更に有することが好ましい。また、第２の有機層が陰極及び第１の有機層の間に設けられた電子輸送層である場合、発光素子の外部量子効率がより優れるので、陰極と第２の有機層との間に、電子注入層を更に有することが好ましい。
【０３６５】
本実施形態に係る発光素子の具体的な層構成としては、例えば、下記の（Ｄ１）〜（Ｄ１４）で表される層構成が挙げられる。発光素子は、通常、基板を有するが、基板上に陽極から積層されていてもよく、基板上に陰極から積層されていてもよい。
【０３６６】
（Ｄ１）陽極／第２の発光層（第２の有機層）／第１の発光層（第１の有機層）／陰極
（Ｄ２）陽極／正孔輸送層（第２の有機層）／第１の発光層（第１の有機層）／陰極
（Ｄ３）陽極／正孔注入層／第２の発光層（第２の有機層）／第１の発光層（第１の有機層）／陰極
（Ｄ４）陽極／正孔注入層／第２の発光層（第２の有機層）／第１の発光層（第１の有機層）／電子輸送層／陰極
（Ｄ５）陽極／正孔注入層／第２の発光層（第２の有機層）／第１の発光層（第１の有機層）／電子注入層／陰極
（Ｄ６）陽極／正孔注入層／第２の発光層（第２の有機層）／第１の発光層（第１の有機層）／電子輸送層／電子注入層／陰極
（Ｄ７）陽極／正孔注入層／正孔輸送層（第２の有機層）／第１の発光層（第１の有機層）／陰極
（Ｄ８）陽極／正孔注入層／正孔輸送層（第２の有機層）／第１の発光層（第１の有機層）／電子輸送層／陰極
（Ｄ９）陽極／正孔注入層／正孔輸送層（第２の有機層）／第１の発光層（第１の有機層）／電子注入層／陰極
（Ｄ１０）陽極／正孔注入層／正孔輸送層（第２の有機層）／第１の発光層（第１の有機層）／電子輸送層／電子注入層／陰極
（Ｄ１１）陽極／正孔注入層／正孔輸送層／第２の発光層（第２の有機層）／第１の発光層（第１の有機層）／電子輸送層／電子注入層／陰極
（Ｄ１２）陽極／正孔注入層／正孔輸送層（第２の有機層）／第１の発光層（第１の有機層）／第２の発光層／電子輸送層／電子注入層／陰極
（Ｄ１３）陽極／正孔注入層／正孔輸送層／第１の発光層（第１の有機層）／第２の発光層（第２の有機層）／電子輸送層／電子注入層／陰極
（Ｄ１４）陽極／正孔注入層／正孔輸送層／第１の発光層（第１の有機層）／電子輸送層（第２の有機層）／電子注入層／陰極
【０３６７】
上記の（Ｄ１）〜（Ｄ１４）中、「／」は、その前後の層が隣接して積層していることを意味する。具体的には、「第２の発光層（第２の有機層）／第１の発光層（第１の有機層）」とは、第２の発光層（第２の有機層）と第１の発光層（第１の有機層）とが隣接して積層していることを意味する。
【０３６８】
本実施形態に係る発光素子の外部量子効率がより優れるので、（Ｄ３）〜（Ｄ１２）で表される層構成が好ましく、（Ｄ７）〜（Ｄ１０）で表される層構成がより好ましい。
【０３６９】
本実施形態に係る発光素子において、陽極、正孔注入層、正孔輸送層、第２の発光層、電子輸送層、電子注入層及び陰極は、それぞれ、必要に応じて、２層以上設けられていてもよい。
【０３７０】
陽極、正孔注入層、正孔輸送層、第２の発光層、電子輸送層、電子注入層及び陰極が複数存在する場合、それらはそれぞれ同一でも異なっていてもよい。
【０３７１】
陽極、正孔注入層、正孔輸送層、第１の発光層、第２の発光層、電子輸送層、電子注入層及び陰極の厚さは、通常、１ｎｍ〜１μｍであり、好ましくは２ｎｍ〜５００ｎｍであり、更に好ましくは５ｎｍ〜１５０ｎｍである。
【０３７２】
本実施形態に係る発光素子において、積層する層の順番、数、及び厚さは、発光素子の外部量子効率及び素子寿命を勘案して調整すればよい。
【０３７３】
［第２の発光層］
第２の発光層は、通常、第２の有機層又は発光材料を含有する層である。第２の発光層が発光材料を含有する層である場合、第２の発光層に含有される発光材料としては、例えば、前述の第１の組成物が含有していてもよい発光材料が挙げられる。第２の発光層に含有される発光材料は、１種単独で含有されていても、２種以上が含有されていてもよい。
【０３７４】
本実施形態に係る発光素子が第２の発光層を有し、且つ、後述の正孔輸送層及び後述の電子輸送層が第２の有機層ではない場合、第２の発光層は第２の有機層であることが好ましい。
【０３７５】
［正孔輸送層］
正孔輸送層は、通常、第２の有機層又は正孔輸送材料を含有する層である。正孔輸送層が正孔輸送材料を含有する層である場合、正孔輸送材料としては、例えば、前述の第１の組成物が含有していてもよい正孔輸送材料が挙げられる。正孔輸送層に含有される正孔輸送材料は、１種単独で含有されていても、２種以上が含有されていてもよい。
【０３７６】
本実施形態に係る発光素子が正孔輸送層を有し、且つ、前述の第２の発光層及び後述の電子輸送層が第２の有機層ではない場合、正孔輸送層は第２の有機層であることが好ましい。
【０３７７】
［電子輸送層］
電子輸送層は、通常、第２の有機層であるか、又は、電子輸送材料を含有する層であり、好ましくは、電子輸送材料を含有する層である。電子輸送層が電子輸送材料を含有する層である場合、電子輸送層に含有される電子輸送材料としては、例えば、前述の第１の組成物が含有していてもよい電子輸送材料が挙げられる。電子輸送層に含有される電子輸送材料は、１種単独で含有されていても、２種以上が含有されていてもよい。
【０３７８】
［正孔注入層及び電子注入層］
正孔注入層は、正孔注入材料を含有する層である。正孔注入層に含有される正孔注入材料としては、例えば、前述の第１の組成物が含有していてもよい正孔注入材料が挙げられる。正孔注入層に含有される正孔注入材料は、１種単独で含有されていても、２種以上が含有されていてもよい。
【０３７９】
電子注入層は、電子注入材料を含有する層である。電子注入層に含有される電子注入材料としては、例えば、前述の第１の組成物が含有していてもよい電子注入材料が挙げられる。電子注入層に含有される電子注入材料は、１種単独で含有されていても、２種以上が含有されていてもよい。
【０３８０】
［基板／電極］
発光素子における基板は、電極を形成することができ、且つ、有機層を形成する際に化学的に変化しない基板であればよく、例えば、ガラス、プラスチック、シリコン等の材料からなる基板である。不透明な基板を使用する場合には、基板から最も遠くにある電極が透明又は半透明であることが好ましい。
【０３８１】
陽極の材料としては、例えば、導電性の金属酸化物、半透明の金属が挙げられ、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０３８２】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【０３８３】
本実施形態に係る発光素子において、陽極及び陰極の少なくとも一方は、通常、透明又は半透明であるが、陽極が透明又は半透明であることが好ましい。
【０３８４】
陽極及び陰極の形成方法としては、例えば、真空蒸着法、スパッタリング法、イオンプレーティング法、メッキ法及びラミネート法が挙げられる。
【０３８５】
［発光素子の製造方法］
本実施形態に係る発光素子において、第１の発光層、第２の発光層、正孔輸送層、電子輸送層、正孔注入層、電子注入層等の各層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０３８６】
第１の発光層、第２の発光層、正孔輸送層、電子輸送層、正孔注入層及び電子注入層は、第１のインク、第２のインク、並びに、上述した発光材料、正孔輸送材料、電子輸送材料、正孔注入材料及び電子注入材料をそれぞれ含有するインクを用いて、スピンコート法、インクジェット印刷法等の湿式法により形成することができる。
【０３８７】
［発光素子の用途］
発光素子を用いて面状の発光を得るためには、面状の陽極と陰極が重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極若しくは陰極、又は両方の電極をパターン状に形成する方法がある。これらのいずれかの方法でパターンを形成し、いくつかの電極を独立にＯＮ／ＯＦＦできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、ＴＦＴ等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０３８８】
以下、実施例によって本発明を更に詳細に説明するが、本発明はこれらの実施例に限定されるものではない。【０３８９】
実施例において、高分子化合物のポリスチレン換算の数平均分子量（Ｍｎ）及びポリスチレン換算の重量平均分子量（Ｍｗ）は、サイズエクスクルージョンクロマトグラフィー（ＳＥＣ）（島津製作所製、商品名：ＬＣ−１０Ａｖｐ）により求めた。なお、ＳＥＣの測定条件は、次のとおりである。
［測定条件］
測定する高分子化合物を約０．０５質量％の濃度でテトラヒドロフラン（ＴＨＦ）に溶解させ、ＳＥＣに１０μＬ注入した。ＳＥＣの移動相としてＴＨＦを用い、２．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（島津製作所製、商品名：ＳＰＤ−１０Ａｖｐ）を用いた。【０３９０】
本実施例において、化合物の発光スペクトルの最大ピーク波長は、分光光度計（日本分光株式会社製、商品名：ＦＰ−６５００）により室温にて測定した。化合物をキシレンに、約０．８×１０−４質量％の濃度で溶解させたトルエン溶液を試料として用いた。励起光としては、波長３２５ｎｍのＵＶ光を用いた。【０３９１】
＜化合物ＥＭ−１〜ＥＭ−７、化合物ＥＭ−Ａ１及び化合物ＥＭ−Ａ２＞
化合物ＥＭ−１は、国際公開第２００８／０５９７１３号に記載の方法に準じて合成した。
化合物ＥＭ−２は、特開２００６−１７６４９１号公報に記載の方法に準じて合成した。
化合物ＥＭ−３は、国際公開第２００５／０３３０５１号に記載の方法に準じて合成した。
化合物ＥＭ−４及び化合物ＥＭ−５は、東京化成工業株式会社より購入した。
化合物ＥＭ−６は、国際公開第２０１０／０１３００６号に記載の方法に準じて合成した。
化合物ＥＭ−７は、Ａｌｄｒｉｃｈ社より購入した。
化合物ＥＭ−Ａ１は、特開２０１１−１０５６４３号公報に記載の方法に準じて合成した。
化合物ＥＭ−Ａ２は、国際公開第２００７／０５８３６８号に記載の方法に従って合成した。【０３９２】
【化８３】
2017170313.tif 000086
【０３９３】
【化８４】
2017170313.tif 000087
【０３９４】
【化８５】
2017170313.tif 000088
【０３９５】
【化８６】
2017170313.tif 000089
【０３９６】
化合物ＥＭ−１の発光スペクトルの最大ピーク波長は、４４１ｎｍであった。
化合物ＥＭ−２の発光スペクトルの最大ピーク波長は、４４６ｎｍであった。
化合物ＥＭ−３の発光スペクトルの最大ピーク波長は、４５３ｎｍであった。
化合物ＥＭ−４の発光スペクトルの最大ピーク波長は、４４６ｎｍであった。
化合物ＥＭ−５の発光スペクトルの最大ピーク波長は、４０４ｎｍであった。
化合物ＥＭ−６の発光スペクトルの最大ピーク波長は、４５３ｎｍであった。
化合物ＥＭ−７の発光スペクトルの最大ピーク波長は、４４８ｎｍであった。
化合物ＥＭ−Ａ１の発光スペクトルの最大ピーク波長は、４５４ｎｍであった。
化合物ＥＭ−Ａ２の発光スペクトルの最大ピーク波長は、５２１ｎｍであった。【０３９７】
＜化合物ＨＭ−１及びＨＭ−２＞
化合物ＨＭ−１は、ＡＫ  Ｓｃｉｅｎｔｉｆｉｃ社より購入した。
化合物ＨＭ−２は、特開２０１１−１００９４２号公報及び国際公開第２０１１／１３７９２２号に記載の方法に準じて合成した。【０３９８】
【化８７】
2017170313.tif 000090
【０３９９】
化合物ＨＭ−１の発光スペクトルの最大ピーク波長は、４２５ｎｍであった。
化合物ＨＭ−２の発光スペクトルの最大ピーク波長は、４３０ｎｍであった。【０４００】
＜化合物Ｍ１〜Ｍ６＞
化合物Ｍ１は、特開２０１２−１４４７２１号公報に記載の方法に従って合成した。
化合物Ｍ２は、市販品を用いた。
化合物Ｍ３は、国際公開第２０１５／１４５８７１号に記載の方法に従って合成した。
化合物Ｍ４は、国際公開第２０１３／１４６８０６号に記載の方法に従って合成した。
化合物Ｍ５は、国際公開第２００５／０４９５４６号に記載の方法に従って合成した。
化合物Ｍ６は、特開２０１０−１８９６３０号公報に記載の方法に従って合成した。【０４０１】
【化８８】
2017170313.tif 000091
【０４０２】
【化８９】
2017170313.tif 000092
【０４０３】
＜合成例ＨＰ１＞高分子化合物ＨＰ−１の合成
（工程１）反応容器内を不活性ガス雰囲気とした後、化合物Ｍ１（１．７３ｇ）、化合物Ｍ２（０．８４３ｇ）、ジクロロビス〔トリス（２−メトキシフェニル）ホスフィン〕パラジウム（２．２ｍｇ）及びトルエン（４０ｍｌ）を加え、１０５℃に加熱した。
（工程２）得られた反応液に、２０質量％水酸化テトラエチルアンモニウム水溶液（８．７ｇ）を滴下し、３時間還流させた。
（工程３）その後、そこに、９−ブロモアントラセン（６４．１ｍｇ）、２０質量％水酸化テトラエチルアンモニウム水溶液（８．８ｇ）及びジクロロビス〔トリス（２−メトキシフェニル）ホスフィン〕パラジウム（２．２ｍｇ）を加え、１６時間還流させた。
（工程４）その後、そこに、ジエチルジチアカルバミン酸ナトリウム水溶液を加え、８０℃で２時間撹拌した。得られた反応液を冷却後、水で２回、３質量％酢酸水溶液で２回、水で２回洗浄し、得られた溶液をメタノールに滴下したところ、沈殿が生じた。沈殿物をトルエンに溶解させ、アルミナカラム、シリカゲルカラムの順番で通液することにより精製した。得られた溶液をメタノールに滴下し、撹拌したところ、沈殿が生じた。沈殿物をろ取し、乾燥させることにより、高分子化合物ＨＰ−１を０．９１ｇ得た。高分子化合物ＨＰ−１のＭｎは１．２×１０５であり、Ｍｗは４．８×１０５であった。【０４０４】
高分子化合物ＨＰ−１は、仕込み原料の量から求めた理論値では、化合物Ｍ１から誘導される構成単位と、化合物Ｍ２から誘導される構成単位とが、５０：５０のモル比で構成されてなる共重合体である。【０４０５】
＜合成例ＨＴＬ１＞高分子化合物ＨＴＬ−１の合成
高分子化合物ＨＴＬ−１は、化合物Ｍ５及び化合物Ｍ６を用いて、国際公開第２０１５／１９４４４８号に記載の方法に従って合成した。【０４０６】
高分子化合物ＨＴＬ−１のＭｎは４．５×１０４であり、Ｍｗは１．５×１０５であった。【０４０７】
高分子化合物ＨＴＬ−１は、仕込み原料の量から求めた理論値では、化合物Ｍ５から誘導される構成単位と、化合物Ｍ６から誘導される構成単位とが、５０：５０のモル比で構成されてなる共重合体である。高分子化合物ＨＴＬ−１について、上述の方法で（Ｙ１×１０００）／Ｘ１の値を算出すると、０であった。【０４０８】
＜合成例ＨＴＬ２＞高分子化合物ＨＴＬ−２の合成
（工程１）反応容器内を不活性ガス雰囲気とした後、化合物Ｍ３（０．１３０ｇ）、化合物Ｍ４（０．０６２０ｇ）、化合物Ｍ６（０．４９３ｇ）、化合物Ｍ５（１．１５ｇ）、ジクロロビス（トリス−ｏ−メトキシフェニルホスフィン）パラジウム（２．２ｍｇ）及びトルエン（３０ｍＬ）を加え、１０５℃に加熱した。
（工程２）反応液に、２０質量％水酸化テトラエチルアンモニウム水溶液（８．３ｍＬ）を滴下し、６時間還流させた。
（工程３）その後、そこに、フェニルボロン酸（６１．０ｍｇ）及びジクロロビス（トリス−ｏ−メトキシフェニルホスフィン）パラジウム（１．１ｍｇ）を加え、１４．５時間還流させた。
（工程４）その後、そこに、ジエチルジチアカルバミン酸ナトリウム水溶液を加え、８０℃で２時間撹拌した。冷却後、得られた反応液を、水で２回、３質量％酢酸水溶液で２回、水で２回洗浄し、得られた溶液をメタノールに滴下したところ、沈澱が生じた。得られた沈殿物をトルエンに溶解させ、アルミナカラム、シリカゲルカラムの順番で通すことにより精製した。得られた溶液をメタノールに滴下し、撹拌した後、得られた沈殿物をろ取し、乾燥させることにより、高分子化合物ＨＴＬ−２を１．０５ｇ得た。【０４０９】
高分子化合物ＨＴＬ−２のＭｎは２．４×１０４であり、Ｍｗは１．８×１０５であった。【０４１０】
高分子化合物ＨＴＬ−２は、仕込み原料の量から求めた理論値では、化合物Ｍ３から誘導される構成単位と、化合物Ｍ４から誘導される構成単位と、化合物Ｍ６から誘導される構成単位と、化合物Ｍ５から誘導される構成単位とが、５：５：４０：５０のモル比で構成されてなる共重合体である。高分子化合物ＨＴＬ−２について、上述の方法で（Ｙ１×１０００）／Ｘ１の値を算出すると、０．３８であった。【０４１１】
＜合成例ＨＴＬ３＞高分子化合物ＨＴＬ−３の合成
高分子化合物ＨＴＬ−２の合成における（工程１）を下記（工程１−１）に変更し、（工程２）を下記（工程２−１）に変更し、（工程３）を下記（工程３−１）に変更したこと以外は、上記高分子化合物ＨＴＬ−２の合成と同様の方法により、高分子化合物ＨＴＬ−３を０．９２ｇ得た。【０４１２】
（工程１−１）反応容器内を不活性ガス雰囲気とした後、化合物Ｍ３（０．３１１ｇ）、化合物Ｍ４（０．０４９６ｇ）、化合物Ｍ６（０．２９５ｇ）、化合物Ｍ５（０．９１７ｇ）、ジクロロビス（トリス−ｏ−メトキシフェニルホスフィン）パラジウム（１．７６ｍｇ）及びトルエン（３０ｍＬ）を加え、１０５℃に加熱した。
（工程２−１）反応液に、２０質量％水酸化テトラエチルアンモニウム水溶液（６．７ｍＬ）を滴下し、６時間還流させた。
（工程３−１）その後、そこに、フェニルボロン酸（４８．８ｍｇ）及びジクロロビス（トリス−ｏ−メトキシフェニルホスフィン）パラジウム（０．８８ｍｇ）を加え、１４．５時間還流させた。【０４１３】
高分子化合物ＨＴＬ−３のＭｎは２．５×１０４であり、Ｍｗは１．３×１０５であった。【０４１４】
高分子化合物ＨＴＬ−３は、仕込み原料の量から求めた理論値では、化合物Ｍ３から誘導される構成単位と、化合物Ｍ４から誘導される構成単位と、化合物Ｍ６から誘導される構成単位と、化合物Ｍ５から誘導される構成単位とが、１５：５：３０：５０のモル比で構成されてなる共重合体である。高分子化合物ＨＴＬ−３について、上述の方法で（Ｙ１×１０００）／Ｘ１の値を算出すると、０．６９であった。【０４１５】
＜合成例ＨＴＬ４＞高分子化合物ＨＴＬ−４の合成
高分子化合物ＨＴＬ−３の合成における（工程１−１）を下記（工程１−２）に変更したこと以外は、上記高分子化合物ＨＴＬ−３の合成と同様の方法により、高分子化合物ＨＴＬ−４を０．９２ｇ得た。【０４１６】
（工程１−２）反応容器内を不活性ガス雰囲気とした後、化合物Ｍ３（０．５１８ｇ）、化合物Ｍ４（０．０４９６ｇ）、化合物Ｍ６（０．１９５ｇ）、化合物Ｍ５（０．９１７ｇ）、ジクロロビス（トリス−ｏ−メトキシフェニルホスフィン）パラジウム（１．７６ｍｇ）及びトルエン（３０ｍＬ）を加え、１０５℃に加熱した。【０４１７】
高分子化合物ＨＴＬ−４のＭｎは２．５×１０４であり、Ｍｗは３．０×１０５であった。【０４１８】
高分子化合物ＨＴＬ−４は、仕込み原料の量から求めた理論値では、化合物Ｍ３から誘導される構成単位と、化合物Ｍ４から誘導される構成単位と、化合物Ｍ６から誘導される構成単位と、化合物Ｍ５から誘導される構成単位とが、２５：５：２０：５０のモル比で構成されてなる共重合体である。高分子化合物ＨＴＬ−４について、上述の方法で（Ｙ１×１０００）／Ｘ１の値を算出すると、０．９５であった。【０４１９】
＜合成例ＨＴＬ５＞高分子化合物ＨＴＬ−５の合成
高分子化合物ＨＴＬ−５は、化合物Ｍ３、化合物Ｍ４及び化合物Ｍ５を用いて、国際公開第２０１５／１４５８７１号に記載の方法に従って合成した。【０４２０】
高分子化合物ＨＴＬ−５のＭｎは２．３×１０４であり、Ｍｗは１．２×１０５であった。【０４２１】
高分子化合物ＨＴＬ−５は、仕込み原料の量から求めた理論値では、化合物Ｍ３から誘導される構成単位と、化合物Ｍ４から誘導される構成単位と、化合物Ｍ５から誘導される構成単位とが、４５：５：５０のモル比で構成されてなる共重合体である。高分子化合物ＨＴＬ−５について、上述の方法で（Ｙ１×１０００）／Ｘ１の値を算出すると、１．３６であった。【０４２２】
＜実施例Ｄ１＞発光素子Ｄ１の作製と評価
（陽極及び正孔注入層の形成）
ガラス基板にスパッタ法により４５ｎｍの厚みでＩＴＯ膜を付けることにより陽極を形成した。該陽極上に、正孔注入材料であるＮＤ−３２０２（日産化学工業製）をスピンコート法により３５ｎｍの厚さで成膜した。大気雰囲気下において、５０℃、３分間加熱し、更に２３０℃、１５分間加熱することにより正孔注入層を形成した。【０４２３】
（第２の有機層の形成）
キシレンに、高分子化合物ＨＴＬ−５を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−５は、架橋体となった。【０４２４】
（第１の有機層の形成）
トルエンに、化合物ＨＭ−１及び化合物ＥＭ−Ａ１（化合物ＨＭ−１／化合物ＥＭ−Ａ１＝９１．５質量％／８．５質量％）を２質量％の濃度で溶解させた。得られたトルエン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０４２５】
（陰極の形成）
第１の有機層を形成した基板を蒸着機内において、１×１０−４Ｐａ以下にまで減圧した後、陰極として、第１の有機層の上に、フッ化ナトリウムを約４ｎｍ、次いで、フッ化ナトリウム層の上に、アルミニウムを約８０ｎｍ蒸着した。蒸着後、ガラス基板を用いて封止することにより、発光素子Ｄ１を作製した。【０４２６】
（発光素子の評価）
発光素子Ｄ１に電圧を印加することによりＥＬ発光が観測された。２００ｃｄ／ｍ２における外部量子効率は２．９９％であり、ＣＩＥ色度座標（ｘ，ｙ）は（０．１４，０．１８）であった。【０４２７】
＜実施例Ｄ２＞発光素子Ｄ２の作製と評価
実施例Ｄ１における高分子化合物ＨＴＬ−５に代えて、高分子化合物ＨＴＬ−４を用いたこと以外は、実施例Ｄ１と同様にして、発光素子Ｄ２を作製した。【０４２８】
（発光素子の評価）
発光素子Ｄ２に電圧を印加することによりＥＬ発光が観測された。２００ｃｄ／ｍ２における外部量子効率は２．８７％であり、ＣＩＥ色度座標（ｘ，ｙ）は（０．１４，０．１８）であった。【０４２９】
＜実施例Ｄ３＞発光素子Ｄ３の作製と評価
実施例Ｄ１における高分子化合物ＨＴＬ−５に代えて、高分子化合物ＨＴＬ−３を用いたこと以外は、実施例Ｄ１と同様にして、発光素子Ｄ３を作製した。【０４３０】
（発光素子の評価）
発光素子Ｄ３に電圧を印加することによりＥＬ発光が観測された。２００ｃｄ／ｍ２における外部量子効率は２．３２％であり、ＣＩＥ色度座標（ｘ，ｙ）は（０．１４，０．１７）であった。【０４３１】
＜比較例ＣＤ１＞発光素子ＣＤ１の作製と評価
実施例Ｄ１における高分子化合物ＨＴＬ−５に代えて、高分子化合物ＨＴＬ−２及び高分子化合物ＨＴＬ−３（高分子化合物ＨＴＬ−２／高分子化合物ＨＴＬ−３＝４５質量％／５５質量％）を用いたこと以外は、実施例Ｄ１と同様にして、発光素子ＣＤ１を作製した。なお、上記高分子化合物ＨＴＬ−２及び高分子化合物ＨＴＬ−３を４５：５５の比で配合したものについて、上述の方法で（Ｙ１×１０００）／Ｘ１の値を算出すると、０．５５であった。【０４３２】
（発光素子の評価）
発光素子ＣＤ１に電圧を印加することによりＥＬ発光が観測された。２００ｃｄ／ｍ２における外部量子効率は１．７７％であり、ＣＩＥ色度座標（ｘ，ｙ）は（０．１４，０．１７）であった。【０４３３】
＜比較例ＣＤ２＞発光素子ＣＤ２の作製と評価
実施例Ｄ１における高分子化合物ＨＴＬ−５に代えて、高分子化合物ＨＴＬ−２を用いたこと以外は、実施例Ｄ１と同様にして、発光素子ＣＤ２を作製した。【０４３４】
（発光素子の評価）
発光素子ＣＤ２に電圧を印加することによりＥＬ発光が観測された。２００ｃｄ／ｍ２における外部量子効率は１．３８％であり、ＣＩＥ色度座標（ｘ，ｙ）は（０．１４，０．１６）であった。【０４３５】
＜比較例ＣＤ３＞発光素子ＣＤ３の作製と評価
実施例Ｄ１における高分子化合物ＨＴＬ−５に代えて、高分子化合物ＨＴＬ−１及び高分子化合物ＨＴＬ−２（高分子化合物ＨＴＬ−１／高分子化合物ＨＴＬ−２＝５０質量％／５０質量％）を用いたこと以外は、実施例Ｄ１と同様にして、発光素子ＣＤ３を作製した。なお、上記高分子化合物ＨＴＬ−１及び高分子化合物ＨＴＬ−２を５０：５０の比で配合したものについて、上述の方法で（Ｙ１×１０００）／Ｘ１の値を算出すると、０．１９であった。【０４３６】
（発光素子の評価）
発光素子ＣＤ３に電圧を印加することによりＥＬ発光が観測された。２００ｃｄ／ｍ２における外部量子効率は０．８９％であり、ＣＩＥ色度座標（ｘ，ｙ）は（０．１４，０．１７）であった。【０４３７】
＜比較例ＣＤ４＞発光素子ＣＤ４の作製と評価
実施例Ｄ１における高分子化合物ＨＴＬ−５に代えて、高分子化合物ＨＴＬ−１を用いたこと以外は、実施例Ｄ１と同様にして、発光素子ＣＤ４を作製した。【０４３８】
（発光素子の評価）
発光素子ＣＤ４に電圧を印加することによりＥＬ発光が観測された。２００ｃｄ／ｍ２における外部量子効率は０．７５％であり、ＣＩＥ色度座標（ｘ，ｙ）は（０．１４，０．１７）であった。【０４３９】
実施例及び比較例の結果を表３に示す。【０４４０】
【表３】
2017170313.tif 000093
【０４４１】
＜実施例Ｄ４＞発光素子Ｄ４の作製と評価
（陽極及び正孔注入層の形成）
ガラス基板にスパッタ法により４５ｎｍの厚みでＩＴＯ膜を付けることにより陽極を形成した。該陽極上に、正孔注入材料であるＮＤ−３２０２（日産化学工業製）をスピンコート法により３５ｎｍの厚さで成膜した。大気雰囲気下において、５０℃、３分間加熱し、更に２３０℃、１５分間加熱することにより正孔注入層を形成した。【０４４２】
（第２の有機層の形成）
キシレンに、高分子化合物ＨＴＬ−５を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−５は、架橋体となった。【０４４３】
（第１の有機層の形成）
トルエンに、化合物ＨＭ−１及び化合物ＥＭ−１（化合物ＨＭ−１／化合物ＥＭ−１＝９１．５質量％／８．５質量％）を２質量％の濃度で溶解させた。得られたトルエン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０４４４】
（陰極の形成）
第１の有機層を形成した基板を蒸着機内において、１．０×１０−４Ｐａ以下にまで減圧した後、陰極として、第１の有機層の上に、フッ化ナトリウムを約４ｎｍ、次いで、フッ化ナトリウム層の上に、アルミニウムを約８０ｎｍ蒸着した。蒸着後、ガラス基板を用いて封止することにより、発光素子Ｄ４を作製した。【０４４５】
（発光素子の評価）
発光素子Ｄ４に電圧を印加することによりＥＬ発光が観測された。５０ｃｄ／ｍ２における外部量子効率は２．３３％であり、ＣＩＥ色度座標（ｘ，ｙ）は（０．１６，０．２２）であった。【０４４６】
＜実施例Ｄ５＞発光素子Ｄ５の作製と評価
実施例Ｄ４における高分子化合物ＨＴＬ−５に代えて、高分子化合物ＨＴＬ−４を用いたこと以外は、実施例Ｄ４と同様にして、発光素子Ｄ５を作製した。【０４４７】
（発光素子の評価）
発光素子Ｄ５に電圧を印加することによりＥＬ発光が観測された。５０ｃｄ／ｍ２における外部量子効率は２．２８％であり、ＣＩＥ色度座標（ｘ，ｙ）は（０．１６，０．２３）であった。【０４４８】
＜実施例Ｄ６＞発光素子Ｄ６の作製と評価
実施例Ｄ４における高分子化合物ＨＴＬ−５に代えて、高分子化合物ＨＴＬ−３を用いたこと以外は、実施例Ｄ４と同様にして、発光素子Ｄ６を作製した。【０４４９】
（発光素子の評価）
発光素子Ｄ６に電圧を印加することによりＥＬ発光が観測された。５０ｃｄ／ｍ２における外部量子効率は２．０６％であり、ＣＩＥ色度座標（ｘ，ｙ）は（０．１６，０．２１）であった。【０４５０】
＜実施例Ｄ７＞発光素子Ｄ７の作製と評価
実施例Ｄ４における化合物ＥＭ−１に代えて、化合物ＥＭ−２を用いたこと以外は、実施例Ｄ４と同様にして、発光素子Ｄ７を作製した。【０４５１】
（発光素子の評価）
発光素子Ｄ７に電圧を印加することによりＥＬ発光が観測された。５０ｃｄ／ｍ２における外部量子効率は２．０３％であり、ＣＩＥ色度座標（ｘ，ｙ）は（０．１６，０．２２）であった。【０４５２】
＜実施例Ｄ８＞発光素子Ｄ８の作製と評価
実施例Ｄ４における化合物ＥＭ−１に代えて、化合物ＥＭ−３を用いたこと以外は、実施例Ｄ４と同様にして、発光素子Ｄ８を作製した。【０４５３】
（発光素子の評価）
発光素子Ｄ８に電圧を印加することによりＥＬ発光が観測された。５０ｃｄ／ｍ２における外部量子効率は１．６３％であり、ＣＩＥ色度座標（ｘ，ｙ）は（０．１８，０．２８）であった。【０４５４】
＜実施例Ｄ９＞発光素子Ｄ９の作製と評価
実施例Ｄ４における化合物ＥＭ−１に代えて、化合物ＥＭ−４を用いたこと以外は、実施例Ｄ４と同様にして、発光素子Ｄ９を作製した。【０４５５】
（発光素子の評価）
発光素子Ｄ９に電圧を印加することによりＥＬ発光が観測された。５０ｃｄ／ｍ２における外部量子効率は１．５３％であり、ＣＩＥ色度座標（ｘ，ｙ）は（０．１７，０．２４）であった。【０４５６】
＜実施例Ｄ１０＞発光素子Ｄ１０の作製と評価
実施例Ｄ４における化合物ＨＭ−１に代えて、高分子化合物ＨＰ−１を用いたこと以外は、実施例Ｄ４と同様にして、発光素子Ｄ１０を作製した。【０４５７】
（発光素子の評価）
発光素子Ｄ１０に電圧を印加することによりＥＬ発光が観測された。５０ｃｄ／ｍ２における外部量子効率は３．７４％であり、ＣＩＥ色度座標（ｘ，ｙ）は（０．１５，０．１６）であった。【０４５８】
＜実施例Ｄ１１＞発光素子Ｄ１１の作製と評価
実施例Ｄ４における化合物ＨＭ−１に代えて、化合物ＨＭ−２を用いたこと以外は、実施例Ｄ４と同様にして、発光素子Ｄ１１を作製した。【０４５９】
（発光素子の評価）
発光素子Ｄ１１に電圧を印加することによりＥＬ発光が観測された。５０ｃｄ／ｍ２における外部量子効率は２．６９％であり、ＣＩＥ色度座標（ｘ，ｙ）は（０．１６，０．２２）であった。【０４６０】
＜比較例ＣＤ５＞発光素子ＣＤ５の作製と評価
実施例Ｄ４における高分子化合物ＨＴＬ−５に代えて、高分子化合物ＨＴＬ−１を用いたこと以外は、実施例Ｄ４と同様にして、発光素子ＣＤ５を作製した。【０４６１】
（発光素子の評価）
発光素子ＣＤ５に電圧を印加することによりＥＬ発光が観測された。５０ｃｄ／ｍ２における外部量子効率は０．３３％であり、ＣＩＥ色度座標（ｘ，ｙ）は（０．１６，０．１９）であった。【０４６２】
実施例及び比較例の結果を表４に示す。【０４６３】
【表４】
2017170313.tif 000094
【０４６４】
＜実施例Ｄ１２＞発光素子Ｄ１２の作製と評価
実施例Ｄ１における化合物ＥＭ−Ａ１に代えて、化合物ＥＭ−Ａ２を用いたこと以外は、実施例Ｄ１と同様にして、発光素子Ｄ１２を作製した。【０４６５】
（発光素子の評価）
発光素子Ｄ１２に電圧を印加することによりＥＬ発光が観測された。４００ｃｄ／ｍ２における外部量子効率は２．００％であり、ＣＩＥ色度座標（ｘ，ｙ）は（０．２７，０．６４）であった。【０４６６】
＜実施例Ｄ１３＞発光素子Ｄ１３の作製と評価
実施例Ｄ１２における高分子化合物ＨＴＬ−５に代えて、高分子化合物ＨＴＬ−４を用いたこと以外は、実施例Ｄ１２と同様にして、発光素子Ｄ１３を作製した。【０４６７】
（発光素子の評価）
発光素子Ｄ１３に電圧を印加することによりＥＬ発光が観測された。４００ｃｄ／ｍ２における外部量子効率は１．６９％であり、ＣＩＥ色度座標（ｘ，ｙ）は（０．２７，０．６４）であった。【０４６８】
＜比較例ＣＤ６＞発光素子ＣＤ６の作製と評価
実施例Ｄ１２における高分子化合物ＨＴＬ−５に代えて、高分子化合物ＨＴＬ−２及び高分子化合物ＨＴＬ−３（高分子化合物ＨＴＬ−２／高分子化合物ＨＴＬ−３＝４５質量％／５５質量％）を用いたこと以外は、実施例Ｄ１２と同様にして、発光素子ＣＤ６を作製した。【０４６９】
（発光素子の評価）
発光素子ＣＤ６に電圧を印加することによりＥＬ発光が観測された。４００ｃｄ／ｍ２における外部量子効率は０．４５％であり、ＣＩＥ色度座標（ｘ，ｙ）は（０．２７，０．６４）であった。【０４７０】
＜比較例ＣＤ７＞発光素子ＣＤ７の作製と評価
実施例Ｄ１２における高分子化合物ＨＴＬ−５に代えて、高分子化合物ＨＴＬ−２を用いたこと以外は、実施例Ｄ１２と同様にして、発光素子ＣＤ７を作製した。【０４７１】
（発光素子の評価）
発光素子ＣＤ７に電圧を印加することによりＥＬ発光が観測された。４００ｃｄ／ｍ２における外部量子効率は０．５９％であり、ＣＩＥ色度座標（ｘ，ｙ）は（０．２７，０．６４）であった。【０４７２】
＜比較例ＣＤ８＞発光素子ＣＤ８の作製と評価
実施例Ｄ１２における高分子化合物ＨＴＬ−５に代えて、高分子化合物ＨＴＬ−１を用いたこと以外は、実施例Ｄ１２と同様にして、発光素子ＣＤ８を作製した。【０４７３】
（発光素子の評価）
発光素子ＣＤ８に電圧を印加することによりＥＬ発光が観測された。４００ｃｄ／ｍ２における外部量子効率は０．６２％であり、ＣＩＥ色度座標（ｘ，ｙ）は（０．２７，０．６４）であった。【０４７４】
＜実施例Ｄ１４＞発光素子Ｄ１４の作製と評価
実施例Ｄ１における化合物ＥＭ−Ａ１に代えて、化合物ＥＭ−５を用いたこと以外は、実施例Ｄ１と同様にして、発光素子Ｄ１４を作製した。【０４７５】
（発光素子の評価）
発光素子Ｄ１４に電圧を印加することによりＥＬ発光が観測された。４００ｃｄ／ｍ２における外部量子効率は１．２４％であり、ＣＩＥ色度座標（ｘ，ｙ）は（０．１６，０．２２）であった。【０４７６】
＜実施例Ｄ１５＞発光素子Ｄ１５の作製と評価
実施例Ｄ１４における高分子化合物ＨＴＬ−５に代えて、高分子化合物ＨＴＬ−３を用いたこと以外は、実施例Ｄ１４と同様にして、発光素子Ｄ１５を作製した。【０４７７】
（発光素子の評価）
発光素子Ｄ１５に電圧を印加することによりＥＬ発光が観測された。４００ｃｄ／ｍ２における外部量子効率は１．０７％であり、ＣＩＥ色度座標（ｘ，ｙ）は（０．１６，０．２３）であった。【０４７８】
＜比較例ＣＤ９＞発光素子ＣＤ９の作製と評価
実施例Ｄ１４における高分子化合物ＨＴＬ−５に代えて、高分子化合物ＨＴＬ−１を用いたこと以外は、実施例Ｄ１４と同様にして、発光素子ＣＤ９を作製した。【０４７９】
（発光素子の評価）
発光素子ＣＤ９に電圧を印加することによりＥＬ発光が観測された。４００ｃｄ／ｍ２における外部量子効率は０．６０％であり、ＣＩＥ色度座標（ｘ，ｙ）は（０．１６，０．２４）であった。【０４８０】
実施例及び比較例の結果を表５に示す。【０４８１】
【表５】
2017170313.tif 000095
【０４８２】
＜実施例Ｄ１６＞発光素子Ｄ１６の作製と評価
実施例Ｄ４と同様にして、発光素子Ｄ１６を作製した。【０４８３】
（発光素子の評価）
発光素子Ｄ１６に電圧を印加することによりＥＬ発光が観測された。１０００ｃｄ／ｍ２における外部量子効率は２．３０％であり、ＣＩＥ色度座標（ｘ，ｙ）は（０．１６，０．２２）であった。【０４８４】
＜実施例Ｄ１７＞発光素子Ｄ１７の作製と評価
実施例Ｄ４における化合物ＥＭ−１に代えて、化合物ＥＭ−６を用いたこと以外は、実施例Ｄ４と同様にして、発光素子Ｄ１７を作製した。【０４８５】
（発光素子の評価）
発光素子Ｄ１７に電圧を印加することによりＥＬ発光が観測された。１０００ｃｄ／ｍ２における外部量子効率は１．７８％であり、ＣＩＥ色度座標（ｘ，ｙ）は（０．１４，０．１８）であった。【０４８６】
＜実施例Ｄ１８＞発光素子Ｄ１８の作製と評価
実施例Ｄ４における化合物ＥＭ−１に代えて、化合物ＥＭ−７を用いたこと以外は、実施例Ｄ４と同様にして、発光素子Ｄ１８を作製した。【０４８７】
（発光素子の評価）
発光素子Ｄ１８に電圧を印加することによりＥＬ発光が観測された。１０００ｃｄ／ｍ２における外部量子効率は１．３７％であり、ＣＩＥ色度座標（ｘ，ｙ）は（０．１６，０．１９）であった。
【産業上の利用可能性】
【０４８８】
本発明によれば、外部量子効率に優れる発光素子を提供することができる。
【国際調査報告】
2017170313.tif 000102
2017170313.tif 000103
2017170313.tif 000104
2017170313.tif 000105